(57)【要約】【課題】発光素子そのものの品質改善を図る。【解決手段】発光素子１０は、バッファ層２２、第一導電型半導体層、活性構造２５および第二導電型半導体層を含む薄膜結晶層を有している。薄膜結晶層は、少なくとも第二導電型半導体層の一部が絶縁膜で覆われている。絶縁膜は、薄膜結晶層の結晶性を回復させる結晶品質改善層３０を有する。【選択図】図１
2009135466.tif 000002
【特許請求の範囲】
【請求項１】
バッファ層、第一導電型クラッド層を含む第一導電型半導体層、活性層構造、および第二導電型クラッド層を含む第二導電型半導体層がこの順番に積層された薄膜結晶層を有する半導体発光素子であって、
前記薄膜結晶層は、少なくとも前記第二導電型半導体層の一部が絶縁膜で覆われ、
前記絶縁膜は、前記薄膜結晶層の結晶性を向上させる結晶品質改善層を有することを特徴とする半導体発光素子。
【請求項２】
前記絶縁膜は、前記結晶品質改善層の少なくとも一部を覆って形成され前記薄膜結晶層側から入射する光の反射を抑制する少なくとも１層の反射抑制層をさらに有する請求項１に記載の半導体発光素子。
【請求項３】
前記薄膜結晶層で発生した光が前記絶縁膜に垂直入射したときの前記絶縁膜の光の反射率をＲ％としたとき、
０．００１（％）＜Ｒ＜３（％）
を満たすように前記反射抑制層が調整されている請求項２に記載の半導体発光素子。
【請求項４】
前記反射抑制層は単一の層で構成されている請求項３に記載の半導体発光素子。
【請求項５】
前記反射抑制層は、ＡｌＯx、ＳｉＯx、ＴｉＯx、ＭｇＦ2、ＳｉＮxおよびＳｉＯxＮｙから選択される材料からなる請求項２から４のいずれか1項に記載の半導体発光素子。
【請求項６】
前記第二導電型側電極は前記第二導電型半導体層との対向面全体が前記第二導電型半導体層と接しており、かつ、前記絶縁膜は、前記第二導電型側電極の一部をも覆っている請求項１から５のいずれか１項に記載の半導体発光素子。
【請求項７】
前記第一導電型側電極は、前記第一導電型半導体層との対向面の一部のみが前記第一導電型側半導体層と接しており、前記第一導電型半導体層と前記第一導電型側電極との間に前記絶縁膜の一部が介在している請求項１から６のいずれか１項に記載の半導体発光素子。
【請求項８】
前記絶縁膜は前記薄膜結晶層の側壁の少なくとも一部に接している請求項１から７のいずれか１項に記載の半導体発光素子。
【請求項９】
前記第一導電型半導体層、前記活性層構造および前記第二導電型半導体層は窒化物半導体である請求項１から８のいずれか１項に記載の半導体発光素子。
【請求項１０】
前記窒化物半導体は、Ｉｎ、Ｇａ、ＡｌおよびＢの少なくとも１種の元素を含有する請求項９に記載の半導体発光素子。
【請求項１１】
前記活性層構造内から発せられる光の中心波長λ（ｎｍ）が下記式を満たす請求項１から１０のいずれか１項に記載の半導体発光素子。
３００（ｎｍ）≦λ≦４３０（ｎｍ）
【請求項１２】
第一導電型がｎ型であり、第二導電型がｐ型である、請求項１から１１のいずれか１項に記載の半導体発光素子。
【請求項１３】
前記第二導電型半導体層の表面にＭｇおよびＨを含有する請求項１から１２のいずれか１項に記載の半導体発光素子。
【請求項１４】
前記結晶品質改善層はＮおよびＨを含有する請求項１から１３のいずれか１項に記載の半導体発光素子。
【請求項１５】
前記結晶品質改善層での水素原子の濃度が１×１０21ａｔｏｍｓ／ｃｍ3以上１×１０22ａｔｏｍｓ／ｃｍ3以下である請求項１４に記載の半導体発光素子。
【請求項１６】
前記結晶品質改善層は、窒化物、酸窒化物のいずれか１以上を含む請求項１から１５のいずれか１項に記載の半導体発光素子。
【請求項１７】
前記窒化物、酸窒化物は、Ｂ、Ａｌ、Ｓｉ、Ｔｉ、Ｖ、Ｃｒ、Ｍｏ、Ｈｆ、Ｔａ、またはＷのいずれか１種またはそれ以上の元素を含む請求項１６に記載の半導体発光素子。
【請求項１８】
前記第一導電型半導体層および第二導電型半導体層にそれぞれ電流を注入するための第一導電型側電極および第二導電型側電極が共に、前記バッファ層に対して前記第一導電型半導体層と同じ側に配置されたフリップチップ型である請求項１から１７のいずれか１項に記載の半導体発光素子。
【請求項１９】
基板上に、バッファ層、第一導電型クラッド層を含む第一導電型半導体層、活性層構造、および第二導電型クラッド層を含む第二導電型半導体層を有する薄膜結晶層を形成する結晶成長工程と、
前記第二導電型半導体層上の予定された第二電流注入領域上に第二導電型側電極を形成する第二導電型側電極形成工程と、
前記第一導電型側半導体層の一部を露出させる第一エッチング工程と、
少なくとも前記第二導電型半導体層の一部と前記第一導電型半導体層の一部を覆うように、前記薄膜結晶層の結晶性を向上させるための結晶品質改善層を含む絶縁膜を形成する絶縁膜形成工程と、
前記絶縁膜の少なくとも前記第一導電型半導体層上の一部分を除去して第一電流注入領域を形成する第一電流注入領域形成工程と、
前記第一電流注入領域上に第一導電型側電極を形成する第一導電型側電極形成工程と、 
を、この順に実施することを特徴とする半導体発光素子の製造方法。
【請求項２０】
前記絶縁膜形成工程は、前記結晶品質改善層上に、前記薄膜結晶層側から入射する光の反射を抑制する反射抑制層を形成することを含む請求項１９に記載の半導体発光素子の製造方法。
【請求項２１】
前記絶縁膜形成工程は、前記薄膜結晶層側からの光が前記結晶品質改善層および反射抑制層に垂直入射したときの反射率をＲ％としたとき、
０．００１（％）＜Ｒ＜３（％）
を満たすように前記反射抑制層を形成することを含む請求項２０に記載の半導体発光素子の製造方法。
【請求項２２】
前記絶縁膜形成工程は、前記結晶品質改善層の形成および前記反射抑制層の形成を、同一の成膜装置内で連続して行なう請求項２０または２１に記載の半導体発光素子の製造方法。
【請求項２３】
前記結晶品質改善層は、窒化物、酸窒化物のいずれか１以上を含む請求項１９から２２のいずれか１項に記載の半導体発光素子の製造方法。
【請求項２４】
前記窒化物、酸窒化物は、Ｂ、Ａｌ、Ｓｉ、Ｔｉ、Ｖ、Ｃｒ、Ｍｏ、Ｈｆ、Ｔａ、またはＷのいずれか１種またはそれ以上の元素を含む請求項２３に記載の半導体発光素子の製造方法。
【請求項２５】
前記絶縁膜形成工程は、窒素原料として少なくともアンモニアを含有するガス種を用いて前記結晶品質改善層を形成することを含む請求項１９から２４のいずれか１項に記載の半導体発光素子の製造方法。
【請求項２６】
前記絶縁膜形成工程は、酸素原料として少なくともＮ２Ｏを含有するガス種を用いて前記結晶品質改善層を形成することを含む請求項１９から２５のいずれか１項に記載の半導体発光素子の製造方法。
【請求項２７】
前記絶縁膜形成工程は、プラズマＣＶＤ法によって前記結晶品質改善層を形成することを含む請求項１９から２６のいずれか１項に記載の半導体発光素子の製造方法。
【請求項２８】
前記絶縁膜形成工程は、水素原子の濃度が１×１０21ａｔｏｍｓ／ｃｍ3以上１×１０22ａｔｏｍｓ／ｃｍ3以下となるように前記結晶品質改善層を形成することを含む請求項１９から２７のいずれか１項に記載の半導体発光素子の製造方法。
【発明の詳細な説明】
【技術分野】
【０００１】
本発明は、半導体発光素子、特にバッファ層を含む所定の薄膜結晶層が積層された半導体発光素子およびその製造方法に関する。
【０００２】
さらに詳しくは、本発明は、半導体発光素子、特にバッファ層を含む所定の薄膜結晶層が積層され、バッファ層に対して同じ側に電流注入用の電極を有するフリップチップ型の半導体発光素子およびその製造方法に関する。
【背景技術】
【０００３】
近年、ＧａＮ、ＡｌＧａＮ、ＩｎＧａＮなどの窒化ガリウム系化合物半導体を用いた半導体発光素子（以下、単に発光素子と称することがある。）の開発が盛んに行なわれている。
【０００４】
また最近では、青色光を発する発光素子とこれによって励起される黄色蛍光体とを組み合わせた発光源が、白色光を発する照明装置の光源として実用化されている。しかし、この発光源は、発光素子から発せられた青色光と黄色蛍光体から発せられる黄色光との混色によって白色光を得るものであるため、演色性があまり高くない。
【０００５】
そこで、より演色性の高い白色照明を得るため、青色蛍光体、緑色蛍光体および赤色蛍光体の３色の蛍光体を発光素子と組み合わせた発光源が検討されている。この発光源では、発光素子として、例えば近紫外光を発する発光素子が用いられる。青色蛍光体、緑色蛍光体および赤色蛍光体は、発光素子から発せられた近紫外光によって励起され、近紫外光をそれぞれ青色光、緑色光および赤色光に波長変換する。波長変換によって得られた３色の光が混色されることによって、演色性の高い白色光が得られる。
【０００６】
しかし、一般に、近紫外光を発する発光素子は青色光を発する発光素子よりも発光効率が低い。そのため、近紫外光を発する発光素子には、さらなる高出力化および高発光効率化が求められている。
【０００７】
さて、発光素子における半導体層の積層構造は、一般に薄膜結晶成長により形成される。この薄膜結晶の状態は、微細なレベルで発光素子の発光特性に重要な影響を及ぼす。例えば、薄膜結晶成長により形成された半導体層は薄膜結晶成長工程中、さらにはそれ以降のプロセスにおいて、特にその積層構造の界面あるいは最表面にダメージを受け、結晶状態が劣化することがある。結晶状態の劣化は、発光素子の信頼性にも悪影響を及ぼすため、結晶状態の劣化が少ない発光素子が求められる。
【０００８】
前述の様に、近年の高出力化および高発光効率化に耐え得る発光素子を提供する上で、かかる結晶状態の劣化あるいはダメージが少ないことは極めて重要である。
【０００９】
一方、発光素子の高出力化および高発光効率化に有効な構造として、フリップチップマウント構造が知られている。この構造では、基板上に所定の半導体層を堆積し、基板と反対側に電流注入用のｎ側電極およびｐ側電極を形成し、基板側を主たる光取り出し方向とする。このため、発光素子から出る光が遮られず、また電極を光の反射面として使用可能であるために、光の取り出し効率が向上する。
【００１０】
このようなフリップチップマウント構造では、発光素子をサブマウント（配線用、放熱用の基板）に搭載するときに電極間などで意図しない短絡が生じないように、基板上に形成された積層構造を絶縁膜で覆う構成が採られていることが多い。
【００１１】
従来の発光素子においては、光の取り出し効率をより向上させるために、その絶縁膜に光反射機能を持たせたものも知られている。
【００１２】
特許文献１〜３には、ＳｉＯ2膜およびＴｉＯ2膜からなる１組または複数組の誘電体多層膜で絶縁膜を構成することによって、絶縁膜に光反射機能を持たせた発光素子が開示されている。光反射機能を持つ絶縁膜は、電極の少なくとも一部が露出するように発光素子の側面および基板と反対側の面を覆って形成されている。これによって、発光素子内で発生し発光素子の側面および基板と反対側に向かう光は基板側へ反射されるので、基板側からの光の取り出し効率がより向上する。
【特許文献１】特許第３４２３３２８号公報
【特許文献２】特開２０００−１６４９３８号公報
【特許文献３】特開２００２−３４４０１５号公報
【発明の開示】
【発明が解決しようとする課題】
【００１３】
しかしながら、従来の発光素子、特にフリップチップ型のマウントを前提とした発光素子では、当該素子内で発生した光の大部分を基板側（あるいは基板を除去した素子などにおいては反射電極と反対側）から取り出すように構成した結果、取り出される光の配光特性に大きな偏りが生じ、発光素子上方の空間的な放射束密度が高くなる。しかも、例えば近紫外光を発する発光素子の場合、近紫外光は青色光などの可視光と比べてエネルギーが高いので、発光素子上方に取り出される光の空間的なエネルギー密度もさらに高くなる。発光素子から発せられる光の配光特性の偏りによって、空間的なエネルギー密度が過度に上昇すると、発光素子を蛍光体と組み合わせた発光源において、蛍光体の劣化が顕著に発現する。
【００１４】
一方、前述の通り発光素子における半導体層の積層構造は、一般に薄膜結晶成長により形成される。薄膜結晶成長により形成された半導体層は薄膜結晶成長工程中、さらにはそれ以降のプロセスにおいて、特に表面にダメージを受け、結晶状態が劣化してしまう。結晶状態の劣化は、発光素子の信頼性にも悪影響を及ぼすため、結晶状態の劣化が少ないことも発光素子には重要である。
【００１５】
本発明の目的は、発光素子そのものの品質改善を図り、さらなる高出力化および高発光効率化に耐え得るようにすることである。本発明はさらに、上記の目的に加え、発光素子の放射束および発光効率を低下させることなく、当該発光素子と蛍光体とを組み合わせて発光源を構成した際に蛍光体の劣化を抑制すべく発光素子の配光特性を適正なものとし、結果として、発光素子上方（あるいは基板を除去した素子などにおいては反射電極と反対側）の空間的な放射束密度あるいはエネルギー密度を低減させた発光素子およびその製造方法を提供することにある。
【課題を解決するための手段】
【００１６】
上記目的を達成するため、本発明は以下の事項に関する。
【００１７】
［１］  バッファ層、第一導電型クラッド層を含む第一導電型半導体層、活性層構造、および第二導電型クラッド層を含む第二導電型半導体層がこの順番に積層された薄膜結晶層を有する半導体発光素子であって、
前記薄膜結晶層は、少なくとも前記第二導電型半導体層の一部が絶縁膜で覆われ、
前記絶縁膜は、前記薄膜結晶層の結晶性を向上させる結晶品質改善層を有することを特徴とする半導体発光素子。
【００１８】
［１］  前記絶縁膜は、前記結晶品質改善層の少なくとも一部を覆って形成され前記薄膜結晶層側から入射する光の反射を抑制する少なくとも１層の反射抑制層をさらに有する上記［１］に記載の半導体発光素子。
【００１９】
［３］  前記薄膜結晶層で発生した光が前記絶縁膜に垂直入射したときの前記絶縁膜の光の反射率をＲ％としたとき、
０．００１（％）＜Ｒ＜３（％）
を満たすように前記反射抑制層が調整されている上記［２］に記載の半導体発光素子。
【００２０】
［４］  前記反射抑制層は単一の層で構成されている上記［３］に記載の半導体発光素子。
【００２１】
［５］  前記反射抑制層は、ＡｌＯx、ＳｉＯx、ＴｉＯx、ＭｇＦ2、ＳｉＮxおよびＳｉＯxＮｙから選択される材料からなる上記［２］から［４］のいずれかに記載の半導体発光素子。
【００２２】
［６］  前記第二導電型側電極は前記第二導電型半導体層との対向面全体が前記第二導電型半導体層と接しており、かつ、前記絶縁膜は、前記第二導電型側電極の一部をも覆っている上記［１］から［５］のいずれかに記載の半導体発光素子。
【００２３】
［７］  前記第一導電型側電極は、前記第一導電型半導体層との対向面の一部のみが前記第一導電型側半導体層と接しており、前記第一導電型半導体層と前記第一導電型側電極との間に前記絶縁膜の一部が介在している上記［１］から［６］のいずれかに記載の半導体発光素子。
【００２４】
［８］  前記絶縁膜は前記薄膜結晶層の側壁の少なくとも一部に接している上記［１］から［７］のいずれかに記載の半導体発光素子。
【００２５】
［９］  前記第一導電型半導体層、前記活性層構造および前記第二導電型半導体層は窒化物半導体である上記［１］から［８］のいずれかに記載の半導体発光素子。
【００２６】
［１０］  前記窒化物半導体は、Ｉｎ、Ｇａ、ＡｌおよびＢの少なくとも１種の元素を含有する上記［９］に記載の半導体発光素子。
【００２７】
［１１］  前記活性層構造内から発せられる光の中心波長λ（ｎｍ）が下記式を満たす上記［１］から［１０］のいずれかに記載の半導体発光素子。
３００（ｎｍ）≦λ≦４３０（ｎｍ）
【００２８】
［１２］  第一導電型がｎ型であり、第二導電型がｐ型である、上記［１］から［１１］のいずれかに記載の半導体発光素子。
【００２９】
［１３］  前記第二導電型半導体層の表面にＭｇおよびＨを含有する上記［１］から［１２］のいずれかに記載の半導体発光素子。
【００３０】
［１４］  前記結晶品質改善層はＮおよびＨを含有する上記［１］から［１３］のいずれかに記載の半導体発光素子。
【００３１】
［１５］  前記結晶品質改善層での水素原子の濃度が１×１０21ａｔｏｍｓ／ｃｍ3以上１×１０22ａｔｏｍｓ／ｃｍ3以下である上記［１４］に記載の半導体発光素子。
【００３２】
［１６］  前記結晶品質改善層は、窒化物、酸窒化物のいずれか１以上を含む上記［１］から［１５］のいずれかに記載の半導体発光素子。
【００３３】
［１７］  前記窒化物、酸窒化物は、Ｂ、Ａｌ、Ｓｉ、Ｔｉ、Ｖ、Ｃｒ、Ｍｏ、Ｈｆ、Ｔａ、またはＷのいずれか１種またはそれ以上の元素を含む上記［１６］に記載の半導体発光素子。
【００３４】
［１８］  前記第一導電型半導体層および第二導電型半導体層にそれぞれ電流を注入するための第一導電型側電極および第二導電型側電極が共に、前記バッファ層に対して前記第一導電型半導体層と同じ側に配置されたフリップチップ型である上記［１］から［１７］のいずれかに記載の半導体発光素子。
【００３５】
［１９］  基板上に、バッファ層、第一導電型クラッド層を含む第一導電型半導体層、活性層構造、および第二導電型クラッド層を含む第二導電型半導体層を有する薄膜結晶層を形成する結晶成長工程と、
前記第二導電型半導体層上の予定された第二電流注入領域上に第二導電型側電極を形成する第二導電型側電極形成工程と、
前記第一導電型側半導体層の一部を露出させる第一エッチング工程と、
少なくとも前記第二導電型半導体層の一部と前記第一導電型半導体層の一部を覆うように、前記薄膜結晶層の結晶性を向上させるための結晶品質改善層を含む絶縁膜を形成する絶縁膜形成工程と、
前記絶縁膜の少なくとも前記第一導電型半導体層上の一部分を除去して第一電流注入領域を形成する第一電流注入領域形成工程と、
前記第一電流注入領域上に第一導電型側電極を形成する第一導電型側電極形成工程と、 
を、この順に実施することを特徴とする半導体発光素子の製造方法。
【００３６】
［２０］  前記絶縁膜形成工程は、前記結晶品質改善層上に、前記薄膜結晶層側から入射する光の反射を抑制する反射抑制層を形成することを含む上記［１９］に記載の半導体発光素子の製造方法。
【００３７】
［２１］  前記絶縁膜形成工程は、前記薄膜結晶層側からの光が前記結晶品質改善層および反射抑制層に垂直入射したときの反射率をＲ％としたとき、
０．００１（％）＜Ｒ＜３（％）
を満たすように前記反射抑制層を形成することを含む上記［２０］に記載の半導体発光素子の製造方法。
【００３８】
［２２］  前記絶縁膜形成工程は、前記結晶品質改善層の形成および前記反射抑制層の形成を、同一の成膜装置内で連続して行なう上記［２０］または［２１］に記載の半導体発光素子の製造方法。
【００３９】
［２３］  前記結晶品質改善層は、窒化物、酸窒化物のいずれか１以上を含む上記［１９］から［２２］のいずれかに記載の半導体発光素子の製造方法。
【００４０】
［２４］  前記窒化物、酸窒化物は、Ｂ、Ａｌ、Ｓｉ、Ｔｉ、Ｖ、Ｃｒ、Ｍｏ、Ｈｆ、Ｔａ、またはＷのいずれか１種またはそれ以上の元素を含む上記［２３］に記載の半導体発光素子の製造方法。
【００４１】
［２５］  前記絶縁膜形成工程は、窒素原料として少なくともアンモニアを含有するガス種を用いて前記結晶品質改善層を形成することを含む上記［１９］から［２４］のいずれかに記載の半導体発光素子の製造方法。
【００４２】
［２６］  前記絶縁膜形成工程は、酸素原料として少なくともＮ２Ｏを含有するガス種を用いて前記結晶品質改善層を形成することを含む上記［１９］から［２５］のいずれかに記載の半導体発光素子の製造方法。
【００４３】
［２７］  前記絶縁膜形成工程は、プラズマＣＶＤ法によって前記結晶品質改善層を形成することを含む上記［１９］から［２６］のいずれかに記載の半導体発光素子の製造方法。
【００４４】
［２８］  前記絶縁膜形成工程は、水素原子の濃度が１×１０21ａｔｏｍｓ／ｃｍ3以上１×１０22ａｔｏｍｓ／ｃｍ3以下となるように前記結晶品質改善層を形成することを含む上記［１９］から［２７］のいずれかに記載の半導体発光素子の製造方法。
【発明の効果】
【００４５】
本発明によれば、絶縁膜が上記のように結晶品質改善層を有することで、薄膜結晶層の結晶性は向上し、結晶状態の劣化が少なく、高出力化および高発光効率化に耐え得る半導体発光素子を提供することができる。また、これに加えて、絶縁膜を、反射抑制層を含んだ多層膜として極めて低い反射率で形成することによって、半導体発光素子を構成する薄膜結晶層から発せられた光は絶縁膜を通して取り出すことができる。これにより、従来のように反射機能を主として発現する絶縁膜を有する半導体発光素子と比較して、たとえ全放射束が同じであっても、発光素子上方の空間的な放射束密度が低下する。すなわち、絶縁膜が極めて低い反射率で形成されたフリップチップ型半導体発光素子は素子の上方側のみならず、側壁、電極側等あらゆるところからの放射が期待されるようになる。
【００４６】
よって、本発明の発光素子は、反射機能を有する絶縁膜を有する半導体発光素子で、薄膜結晶層の成長用の基板が存在する場合には基板側からの放射あるいは基板を除去した素子などにおいては反射電極と反対側からの放射が主である半導体発光素子と比較して、発光素子上方の空間的な放射束を大きく低下させ、発光素子の側面側、電極側（下方）等さまざまな方向に光を放射することができる。その結果、半導体発光素子部分の品質を改善しさらなる高出力化および高発光効率化に耐えうるようにしつつ、かつ、当該半導体発光素子を蛍光体励起光源として用いて発光源を構成した場合においても、全体としての出力および発光効率を低下させることなく、蛍光体の劣化を抑制する事が可能となる。
【００４７】
この効果は、特に、紫外、近紫外光を発する放射エネルギーの高い（あるいは青色、緑色等と比較して波長の短い）発光素子を蛍光体と組み合わせて発光源を構成した場合において顕著である。
【発明を実施するための最良の形態】
【００４８】
以下、本発明を詳細に説明するが、本発明は以下の実施の形態に限定されるものではなく、その要旨の範囲内であれば種々に変更して実施することができる。
【００４９】
本明細書において、「積層」または「重なる」の表現は、もの同士が直接接触している状態に加え、本発明の趣旨を逸脱しない限りにおいて、互いに接触していなくても、一方を他方に投影した際に空間的に重なる状態をも指す場合がある。また、「〜の上（〜の下）」の表現も、もの同士が直接接触して一方が他方の上（下）に配置されている状態に加え、本発明の趣旨を逸脱しない限りにおいて、互いに接触していなくても、一方が他方の上（下）に配置されている状態にも使用する場合がある。さらに、「〜の後（前、先）」との表現は、ある事象が別の事象の直後（前）に発生する場合にも、ある事象が別の事象との間に第三の事象を挟んだ後（前）発生する場合にも、どちらにも使用する。また、「接する」の表現は、「物と物が直接的に接触している場合」に加えて、本発明の趣旨に適合する限りにおいて、「物と物が直接的には接触していなくても、第三の部材を介して間接的に接している場合」、「物と物が直接的に接触している部分と、第三の部材を介して間接的に接している部分が混在している場合」などを指す場合もある。
【００５０】
さらに、本発明において、「薄膜結晶成長」とは、いわゆる、ＭＯＣＶＤ（Metal  Organic  Chemical  Vapor  Deposition）、ＭＢＥ（Molecular  Beam  Epitaxy）、プラズマアシストＭＢＥ、ＰＬＤ(Pulsed  Laser  Deposition)、ＰＥＤ(Pulsed  Electron  Deposition)、ＰＳＤ(Pulsed  sputtering  Deposition)、ＶＰＥ(Vapor  Phase  Epitaxy)、ＬＰＥ(Liquid  Phase  Epitaxy)法等の結晶成長装置内における薄膜層、アモルファス層、微結晶、多結晶、単結晶、あるいはそれらの積層構造の形成に加えて、その後の薄膜層の熱処理、プラズマ処理等によるキャリアの活性化処理等も含めて薄膜結晶成長と記載する。
【００５１】
本発明の一実施形態による半導体発光素子（以下、単に発光素子という）は、図１に示すように、基板２１と、基板２１の片面に積層された化合物半導体薄膜結晶層（以下、単に薄膜結晶層ともいう）とを有する。化合物半導体薄膜結晶層は、バッファ層２２、第一導電型クラッド層２４を含む第一導電型半導体層、活性層構造２５、および第二導電型クラッド層２６を含む第二導電型半導体層が基板２１側からこの順番に積層されて構成されている。
【００５２】
第二導電型クラッド層２６の表面の一部に、電流注入用の第二導電型側電極２７が配置されており、第二導電型クラッド層２６と第二導電型側電極２７の接触している部分が、第二導電型半導体層に電流を注入する第二電流注入領域３５となっている。また、化合物半導体薄膜結晶層の一部が、その厚さ方向において第二導電型クラッド層２６側から第一導電型クラッド層２４の途中まで除去されており、除去された箇所に露出する第一導電型クラッド層２４に接して、電流注入用の第一導電型側電極２８が配置されている。第一導電型クラッド層２４と第一導電型側電極２８の接触している部分が、第一導電型半導体層に電流を注入する第一電流注入領域３６となっている。
【００５３】
第二導電型側電極２７および第一導電型側電極２８が上記のように配置されることによって、両者はバッファ層２２に対して第一導電型半導体層と同じ側に配置され、発光素子１０はフリップチップ型の発光素子１０として構成されている。
【００５４】
第二導電型側電極２７および第一導電型側電極２８は、サブマウント４０上の金属層４１に、金属ハンダ４２を介してそれぞれ接続されている。
【００５５】
第一導電型側電極２８および前記第二導電型側電極２７は、互いに空間的に重なりを有していない。これは、図１に示すように、第一導電型側電極２８および第二導電型側電極２７を基板面に対して投影したときに、影が重ならないことを意味する。
【００５６】
化合物半導体薄膜結晶層は、少なくとも第二導電型半導体層の第二導電型側電極２７との接触部を除く部分が、絶縁膜によって覆われている。図１に示す例では、バッファ層２２の一部、第一導電型半導体層の第一電流注入領域３６を除く部分、活性層構造２５、および第二導電型半導体層の第二電流注入領域３５を除く部分が、絶縁膜によって覆われている。つまり、バッファ層２２、第一導電型半導体層、活性層構造２５および第二導電型半導体層を有する化合物半導体薄膜結晶層の側壁の少なくとも一部が絶縁膜で覆われている。
【００５７】
絶縁膜は、発光素子をフリップチップマウントした際に、マウント用のハンダや導電性ペースト材等が、「第二導電型側電極と第一導電型側電極の間」、「活性層構造などの薄膜結晶層の側壁」等に回りこんで、意図しない短絡が発生しないようにする機能をも有する。
【００５８】
絶縁膜は、薄膜結晶層の結晶性を向上させる結晶品質改善層３０を有しており、好ましくは、この結晶品質改善層３０の少なくとも一部を覆って形成された少なくとも１層の反射抑制層３１をさらに有する多層膜で構成される。絶縁膜はこのように、結晶品質改善層３０および反射抑制層３１を有する場合であっても、第一層目が結晶品質改善層３０である。よって、本発明において「絶縁膜で覆われている」といった場合、絶縁膜に覆われている部分は結晶品質改善層３０と接していることになる。
【００５９】
絶縁膜は上記のように少なくとも第二導電型半導体層を覆っている部分を有していればよいが、本形態ではさらに、第二導電型側電極２７は第二導電型半導体層との対向面全体が第二導電型半導体層と接しており、かつ、このようにして第二導電型半導体層と接して配置された第二導電型側電極２７の一部をも、絶縁膜は覆っている。このような構造は、第二導電型クラッド層２６上に第二導電型側電極２７を形成した後に、絶縁膜を形成することによって得ることができる。
【００６０】
さらに本形態では、第一導電型側電極２８は、第一導電型半導体層との対向面の一部のみが第一導電型半導体層と接しており、第一導電型半導体層と第一導電型側電極２８との間に絶縁膜の一部が介在している。このような構造は、第一導電型クラッド層２４上に絶縁膜を形成した後に、第一導電型側電極を形成することによって得ることができる。
【００６１】
絶縁膜と各電極とのこのような位置関係により、プロセスダメージの少ない工程により発光素子１０を製造することが可能である。本形態では、以上のように、プロセスダメージ、フリップチップマウントを実施した際の放熱性、絶縁性等が総合的に考慮された絶縁膜の配置となっている。
【００６２】
発光素子１０は、詳しくは後述するが、同一の基板２１上に複数の発光素子１０を形成し、隣接する発光素子１０の境界部で基板２１を切断することによって、個々の発光素子１０に分離して製造することができる。このような製造方法を考慮すると、本発明においては、（Ａ）発光素子の端部の段差形状、（Ｂ）発光素子の端部の絶縁膜の形状、の２つの点で異なる形態を取ることができ、それぞれの組み合わせにより図１、図１−１、図１−２および図１−３の４種類の形態に分けられる。
【００６３】
（Ａ）発光素子の端部の段差形状については、製造工程において同一の基板２１上に複数の発光素子１０を形成する場合に、隣接する発光素子１０の境界部に装置間分離溝（後述する図５の符号１３）を形成する際のエッチング深さにより、大きく分けて（Ａ−ｉ）バッファ層２２の途中まで、（Ａ−ｉｉ）基板２１に達するまで（またはそれより深く）、の２つの選択がある。
【００６４】
装置間分離溝の深さ（Ａ−ｉ）〜（Ａ−ｉｉ）に対応して、（Ａ−ｉ）では、バッファ層２２の一部が第一導電型半導体層、活性層構造２５および第二導電型半導体層と共に、基板２１の端面でもある発光素子１０の端面（以下、素子端面ともいう）より後退した側壁を構成し、バッファ層２２の側壁に段差が存在する形状となる。なお、（Ａ−ｉ）に対応するのは、図１および図１−３である。（Ａ−ｉｉ）では、バッファ層２２の側壁はすべて素子端面より後退した位置にあり、基板２１の端面に段差が存在する形状となる。さらに、（Ａ−ｉｉ）において、基板２１をさらに掘り込むように装置間分離溝を形成した場合は、基板２１の端面の一部も素子端面より後退した側壁を構成する。素子端面より後退した側壁に形成された絶縁膜は、素子分離の際に剥離するおそれがなく、その効果を有効に発揮することができる。よって、基板２１をさらに掘り込むように装置間分離溝を形成することは、発光素子１０の側壁での絶縁膜の形成領域を増やすことにつながり、本発明のように構成された絶縁膜による効果（特に、後述するように側壁からの光取り出し量を増加させる効果）をより効果的に発揮するうえでも好ましいものである。なお、（Ａ−ｉｉ）に対応するのは、図１−１および図１−２である。
【００６５】
（Ｂ）発光素子の端部の絶縁膜の形状については、製造工程において、装置間分離溝の側壁に形成された絶縁膜を残したまま、分離溝の底面上の中央を含む領域の絶縁膜のみを除去するか、または分離溝の底面に形成された絶縁膜の全てに加え分離溝内の側壁の一部までも含めて絶縁膜を除去するか、の選択がある。よって、その結果製造される発光素子においては、（Ｂ−ｉ）絶縁膜が分離溝の底面に付いている態様、（Ｂ−ｉｉ）絶縁膜が分離溝の底面から離れている態様、の２つの形態がある。（Ｂ−ｉ）に対応するのは、図１および図１−１である。（Ｂ−ｉｉ）に対応するのは、図１−２および図１−３である。
【００６６】
以下に、発光素子１０の端部近傍での形状を、上記の（Ｂ−ｉ）の態様および（Ｂ−ｉｉ）の態様に分けて説明する。
【００６７】
まず、絶縁膜が分離溝の底面に付いている（Ｂ−ｉ）の態様について説明する。（Ｂ−ｉ）の態様の代表的な例が、図１に示した形状である。図１に示す例は、装置間分離溝がバッファ層２２の途中まで形成されて製造された発光素子１０である。素子同士の分離は、装置間分離溝内で行われる。その結果、図１に示す例では、バッファ層２２の側壁面の一部は素子端面と一致し、バッファ層２２の途中から側壁面が素子端面より後退し、第二導電型半導体層の側壁面と共に、素子端面より後退した側壁面を構成している。これによってバッファ層２２には、素子端面と一致した面と、後退した側壁面との間に段差面が存在している。
【００６８】
素子分割前には、絶縁膜（結晶品質改善層３０と反射抑制層３１との積層膜）は、装置間分離溝の底面の全てを覆うのではなく、装置間分離溝の底面中央部には形成されていない。この絶縁膜が形成されていない部分がスクライブ領域となる。
【００６９】
その結果得られる分離された後の発光素子１０では、バッファ層２２の側壁のうち素子端面と一致した部分は露出し、素子端面より後退した部分は、段差面の素子端面から後退した部分も含めて絶縁膜で被覆されている。
【００７０】
図１−１に、（Ｂ−ｉ）の形態の他の例を示す。図１−１に示す例は、装置間分離溝が基板２１に達するまで形成されて製造された発光素子１０である。基板２１の切断による素子の分離は、分離溝内で行われる。その結果、薄膜結晶層の側壁面は素子端面より後退している。この態様では、薄膜結晶層、特に電流注入、発光等の本質的な機能に関わる部分である第一導電型半導体層、活性層構造２５および第二導電型半導体層は、一般に使用されるスクライブ、ブレーキング等の素子分離の際のプロセスを被歴せず素子が分離されるので、性能に関わる薄膜結晶層に直接的にダメージを与えない。このため、この態様の発光素子１０は特に大電流注入においてその耐性や信頼性等の性能が優れている。
【００７１】
絶縁膜（結晶品質改善層３０と反射抑制層３１との積層膜）は、図１に示した例と同様、装置間分離溝の底面中央部には形成されておらず、その部分がスクライブ領域とされる。製造工程中の素子分離の際には、絶縁膜の剥れが生じないので、確実な絶縁性を保てることに加え、絶縁膜の剥れの際に生じる引っ張りによって薄膜結晶層にダメージが与えられることもない。上記のように絶縁膜が形成されることによって、分離された後の発光素子では、絶縁膜は、薄膜結晶層の側壁面が後退して露出した基板面の全面を覆うのではなく、基板の端から離れた位置より内側を覆っている。
【００７２】
次に、絶縁膜が分離溝の底面から離れている（Ｂ‐ｉｉ）の態様について説明する。（Ｂ−ｉｉ）の態様の幾つかの例を図１−２および図１−３に示す。この態様は、（Ｂ−ｉ）の態様と対比して、薄膜結晶層の形状および層構成等は同じであるが、発光素子端部の絶縁膜の形状が異なっている。
【００７３】
具体的には、例えば、装置間分離溝が基板２１に達するまで形成されて製造された発光素子１０の例である図１−２に示すように、基板２１の表面（装置間分離溝の底面）にも絶縁膜（結晶品質改善層３０と反射抑制層３１との積層膜）は存在しない。薄膜結晶層の素子端面より後退した側壁面のうち、絶縁膜で覆われていない部分は、バッファ層２２の側壁面の基板２１側に存在している。基板２１の一部にまで装置間分離溝が形成された場合は、薄膜結晶層の側壁面の全てが絶縁膜で覆われている場合がある。
【００７４】
絶縁膜で覆われていないバッファ層２２の部分は、ドーピングされていないアンドープ層であることが好ましい。露出している部分が絶縁性の高い材料であれば、ハンダの回り込みによる短絡等のおそれがなく、信頼性の高い発光素子となる。
【００７５】
図１−２に示す例では、基板２１と接している部分に絶縁膜が形成されていないので、製造工程中のスクライブ、ブレーキング等の素子分離の際に基板２１のみをスクライブ、ブレーキングすればよいので、薄膜結晶層に直接的にダメージを与えることがない。また、絶縁膜の剥れが生じないので、確実な絶縁性を保てることに加え、絶縁膜の剥れの際に生じる引張りによって薄膜結晶層にダメージを与えることもない。上記のように絶縁膜が形成されることによって、分離された後の発光素子では、薄膜結晶層の側壁面が後退して露出した基板面を絶縁膜が覆っていない。さらに、後述するように、発光素子の製造過程で基板２１を除去する場合があるが、このように基板２１と接している部分に絶縁膜が形成されていないことは、基板２１を除去する際にも絶縁膜が剥離するおそれがなく好ましい。
【００７６】
（Ｂ−ｉｉ）の態様においても、装置間分離溝がバッファ層２２の途中まで形成されることも好ましい。この場合、完成した発光素子では、少なくとも第一導電型半導体層、活性層構造および第二導電型半導体層は発光素子の端（基板端）より内側に後退し、分離溝の底面に基づく段差により基板面と平行な面が発光素子の端部に存在する。
【００７７】
図１−３に、（Ｂ−ｉｉ）の態様において装置間分離溝がバッファ層２２の途中まで形成されて製造された発光素子１０の一例を示す。図に示すように、バッファ層２２の側壁面の一部は素子端面と一致しバッファ層２２の途中から側壁面が素子端面より後退し、これによってバッファ層２２には、素子端面と一致した面と、後退した側壁面との間に段差面が存在している。バッファ層２２の素子端面と一致した面および段差面は絶縁膜（結晶品質改善層３０と反射抑制層３１との積層膜）で被覆されておらず、また、素子端面より後退した側壁面では、絶縁膜が形成されていない部分が基板２１側に存在する。絶縁膜が形成されていない部分は、場合によっては、バッファ層２２の側壁面の全部にわたってもよい。
【００７８】
図１−３に示す例のように、装置間分離溝をバッファ層２２の途中まで形成した場合にも、側壁を覆う絶縁膜が発光素子１０の端まで達していないことにより、製造工程において絶縁膜の剥れがないことが保証され、また露出している層を絶縁性の高い材料で構成することにより、図１−２に示した発光素子と同じく信頼性の高い素子となる。
【００７９】
以下に、装置を構成する各部材と構造についてさらに詳細に説明する。
【００８０】
＜基板＞
基板２１は、光学的に発光素子１０の発光波長に対しておおよそ透明であれば、材料等は特に限定されない。ここでおおよそ透明とは、発光波長に対する吸収が無いか、あるいは、吸収が存在しても、その基板２１の吸収によって光出力が５０％以上低減しないものである。
【００８１】
基板２１は、電気的には絶縁性であることが好ましい。これは、発光素子１０をフリップチップマウントした際に、たとえハンダ材などが基板２１の周辺に付着しても、発光素子１０への電流注入には影響を与えないからである。一方、発光素子１０が後述する上下導通型の場合は、基板２１は導電性を有することが好ましい（例えば図２１および２２）。具体的な材料としては、例えばＩｎＡｌＧａＮ系発光材料またはＩｎＡｌＢＧａＮ系材料をその上に薄膜結晶成長させるためには、サファイア（Ａｌ２Ｏ３）、ＳｉＣ、ＧａＮ、ＬｉＧａＯ2、ＬｉＡｌＯ３、ＺｎＯ、ＳｃＡｌＭｇＯ4、ＮｄＧａＯ3、およびＭｇＯから選ばれることが望ましく、特にサファイア、ＧａＮが好ましい。
【００８２】
本発明で使用される基板２１は、いわゆる面指数によって完全に確定されるジャスト基板だけではなく、薄膜結晶成長の際の結晶性を制御する観点から、いわゆるオフ基板（ｍｉｓｓ  ｏｒｉｅｎｔｅｄ  ｓｕｂｓｔｒａｔｅ）であることもできる。オフ基板は、ステップフローモードでの良好な結晶成長を促進する効果を有するため、素子のモフォロジ改善にも効果があり、基板として広く使用される。たとえば、サファイアのｃ＋面基板をＩｎＡｌＧａＮ系材料の結晶成長用基板として使用する際には、ｍ＋方向に０．２度程度傾いた面を使用することが好ましい。オフ基板としては、０．１〜０．２度程度の微傾斜を持つものが広く一般的に用いられるが、サファイア上に形成されたＩｎＡｌＧａＮ系材料においては、活性層構造２５内の発光ポイントである量子井戸層にかかる圧電効果による電界を打ち消すために、比較的大きなオフ角度をつけることも可能である。
【００８３】
また基板２１はＧａＮ基板であることも望ましい。ＧａＮは屈折率がサファイア等と比較して圧倒的に高く導波効率が良い。よって、側壁面を反射抑制層３１によって極低反射化できれば、より効率的に薄膜結晶層側から基板２１側に出ようとする光を基板２１の側壁面に導波し、基板上面からではなく基板２１の側壁面から光を出射できるようになるため、非常に好ましい。
【００８４】
基板２１は、ＭＯＣＶＤやＭＢＥ等の結晶成長技術を利用して発光素子１０を製造するために、あらかじめ化学エッチングや熱処理等を施しておいてもよい。また、後述するバッファ層２２との関係で、基板２１のバッファ層２２が積層される面に意図的に凹凸加工をしておき、これによって、薄膜結晶層と基板２１との界面で発生する貫通転移を発光素子の活性層近傍に導入しないようにすることも可能である。
【００８５】
基板２１の厚みとしては、本発明の１形態においては、素子作成初期においては、通常３５０〜７００μｍ程度のものであり、発光素子１０の結晶成長、素子作製プロセスにおける機械的強度が確保されるようにしておくのが普通である。これを用いて薄膜結晶層を成長した後に、各々の素子に分離しやすくするために、適宜、研磨工程によってプロセス途中で薄くし、最終的に装置としては１００μｍの厚さ程度以下となっていることが普通である。また、通常３０μｍ以上の厚みである。
【００８６】
さらに本発明の異なる形態では、基板２１の厚さは、従来とは異なり厚いものでもよい。このような厚みのある基板を用いる場合には、基板を薄膜化した発光素子と比較して、側壁の面積が実効的に増加するため、たとえ全放射束が同じ程度であっても、反射抑制層３１を効果的に機能させることができる。すなわち、装置間分離溝が、基板２１に達し、かつ、基板２１の一部を掘り込むように形成された構成においては、基板２１の側面にも絶縁膜を形成し、そこを通じて側壁からの光取り出し量を増加させることができることから、厚みのある基板２１を用いることは、結果として基板面上側からの光の出射を抑制する事が可能であって、好ましい。このような形態の発光素子においては、基板２１の厚みとしては、１００μｍ以上が好ましく、１５０μｍ以上が更に好ましく、２５０μｍ以上が特に好ましい。
【００８７】
なお、基板２１は、それ自身が発光に寄与するものではないので、薄膜結晶層や絶縁膜など、発光素子１０を構成する全ての構造が形成された後、除去されてもよい。よって、本発明において基板２１は必須の要素ではない。
【００８８】
基板２１の除去は、例えば、第一導電型側電極２８および第二導電型側電極２７を支持体（不図示）に接合し、その後、薄膜結晶層から基板２１を剥離することによって行なうことができる。基板２１の剥離には、研磨、エッチング、レーザディボンディング等のあらゆる方法を用いることが可能である。また、基板２１を除去する場合は、絶縁膜が基板２１に接して形成されていると、基板２１を剥離する際に絶縁膜も剥離するおそれがあるため、絶縁膜を基板２１に接しないように形成することが好ましい。
【００８９】
＜バッファ層＞
バッファ層２２は、基板２１上に薄膜結晶成長する上で、転移の抑制、基板結晶の不完全性の緩和、基板結晶と所望の薄膜結晶層との各種の相互不整合の軽減など、主に薄膜結晶成長のための目的のために形成される。
【００９０】
バッファ層２２は、薄膜結晶成長で成膜され、本発明で望ましい形態であるＩｎＡｌＧａＮ系材料、ＩｎＡｌＢＧａＮ系材料、ＩｎＧａＮ系材料、ＡｌＧａＮ系材料、ＧａＮ系材料などを異種基板上に薄膜結晶成長する際には、必ずしも基板２１との格子定数のマッチングが確保されないので、バッファ層２２は特に重要である。たとえば、薄膜結晶層を有機金属気相成長法（ＭＯＶＰＥ法）で成長する際には、６００℃近傍の低温成長ＡｌＮ層をバッファ層に用いたり、あるいは５００℃近傍で形成した低温成長ＧａＮ層を用いたりすることも出来る。また、同種基板上に薄膜結晶成長する場合、例えばＧａＮ基板上にＧａＮ、ＡｌＧａＮ、ＩｎＧａＮ、ＡｌＩｎＧａＮなどの材料を成長する場合であっても、バッファ層２２は重要である。この場合はバッファ層２２として、８００℃から１０００℃程度の高温で成長したＡｌＮ、ＧａＮ、ＡｌＧａＮ、ＩｎＡｌＧａＮ、ＩｎＡｌＢＧａＮなども使用可能である。これらの層は一般に薄く５〜４０ｎｍ程度である。
【００９１】
バッファ層２２は必ずしも単一の層である必要はなく、低温で成長したＧａＮバッファ層２２の上に、結晶性をより改善するために、ドーピングをほどこさない１０００℃程度の温度で成長したＧａＮ層を数μｍ程度有するようにしてもかまわない。実際には、このような厚膜バッファ層を有することが普通であって、その厚みは０．５〜７μｍ程度である。バッファ層２２は、Ｓｉ等でドーピングされていてもよいし、バッファ層内にドーピング層とアンドープ層を積層して形成することも可能である。
【００９２】
典型的な形態としては、基板２１に接して３５０℃〜６５０℃未満程度の低温で薄膜結晶成長させた低温バッファ層と、６５０℃〜１１００℃程度の高温で薄膜結晶成長させた高温バッファ層の２層構造のものが挙げられる。
【００９３】
また、バッファ層２２の形成に関しては、いわゆるマイクロチャネルエピタキシーの一種である横方向成長技術（ＥＬＯ）も使用可能であり、これによってサファイア等の基板とＩｎＡｌＧａＮ系材料の間で発生する貫通転移の密度を大幅に低減することも可能である。
【００９４】
本発明においては、バッファ層２２の厚みは、発光素子１０の側壁の面積を実効的に増加させる。そのため、たとえ全放射束が同じ程度であっても、反射抑制層３１を効果的に機能させることができ、絶縁膜を通じた側壁からの光取り出し量を増加させ、結果として基板面上側からの光の出射を抑制する事が可能であるという点で、バッファ層２２は厚い方が好ましい。ただし、過度に厚いバッファ層２２を用いた場合には、薄膜結晶層の結晶品質が低下するため、バッファ層２２の厚みとしては、１μｍ〜６μｍの範囲が好ましく、２μｍ〜５μｍの範囲がより好ましく、最も好ましくは、３μｍ〜４μｍの範囲である。
【００９５】
＜第一導電型半導体層および第一導電型クラッド層＞
本発明の代表的形態では、図１に示すようにバッファ層２２に接して、第一導電型クラッド層２４が存在する。第一導電型クラッド層２４は、後述する活性層構造２５に対して、後述する第二導電型クラッド層２６と共に機能して、キャリアを効率よく注入し、かつ、活性層構造からのオーバーフローも抑制し、量子井戸層における発光を高効率で実現するための機能を有している。また、あわせて活性層構造近傍への光の閉じ込めにも寄与し、量子井戸層における発光を高効率で実現するための機能を有している。第一導電型半導体層は、上記のクラッド機能を有する層に加えて、コンタクト層のように装置の機能向上のため、または製造上の理由により、第一導電型にドープされた層を含むものである。広義には、第一導電型半導体層の全体を第一導電型クラッド層２４と考えてもよく、その場合にはコンタクト層等は、第一導電型クラッド層２４の一部と見ることもできる。
【００９６】
一般的に第一導電型クラッド層２４は、後述する活性層構造２５の平均的屈折率より小さな屈折率を有する材料で、かつ、後述する活性層構造２５の平均的なバンドギャップよりも大きな材料で構成される事が望ましい。さらに、第一導電型クラッド層２４は、活性層構造２５内の特にバリア層との関係において、いわゆるタイプＩ型のバンドラインナップとなる材料で構成されるのが一般的である。このような指針の元で、第一導電型クラッド層２４の材料としては、所望の発光波長を実現するために準備される基板２１、バッファ層２２、活性層構造２５等に鑑みて、適宜選択することができる。
【００９７】
例えば、基板２１としてＣ＋面サファイアを使用し、バッファ層２２として低温成長したＧａＮと高温成長したＧａＮの積層構造を使用する場合には、第一導電型クラッド層２４としてＧａＮ系材料、ＡｌＧａＮ系材料、ＡｌＧａＩｎＮ系材料、ＩｎＡｌＢＧａＮ系材料、もしくはその多層構造を用いることができる。
【００９８】
第一導電型クラッド層２４のキャリア濃度としては、下限としては１×１０17ｃｍ-3以上が好ましく、５×１０17ｃｍ-3以上がより好ましく、１×１０18ｃｍ-3以上が最も好ましい。上限としては５×１０19ｃｍ-3以下が好ましく、１×１０19ｃｍ-3以下がより好ましく、７×１０18ｃｍ-3以下が最も好ましい。また、ここでは、第一導電型がｎ型の場合、ドーパントとしては、Ｓｉが最も望ましい。
【００９９】
また、本発明においては、第一導電型クラッド層２４の厚みは、発光素子１０の側壁の面積を実効的に増加させる。そのため、たとえ全放射束が同じ程度であっても、反射抑制層３１を効果的に機能させることができ、絶縁膜を通じた側壁からの光取り出し量を増加させ、結果として基板面上側からの光の出射を抑制する事が可能であるという点で、第一導電型クラッド層２４は厚い方が好ましい。ただし、過度に厚い第一導電型クラッド層２４を用いた場合には、薄膜結晶層の結晶品質が低下するため、第一導電型クラッド層２４の厚みとしては、１μｍ〜１０μｍの範囲が好ましく、３μｍ〜８μｍの範囲がより好ましく、最も好ましくは、４μｍ〜６μｍの範囲である。
【０１００】
第一導電型クラッド層２４の構造は、図１の一例では単一の層からなる第一導電型クラッド層２４を示すが、第一導電型クラッド層２４は、２層以上の層からなるものであってもよい。この場合には、たとえばＧａＮ系材料とＡｌＧａＮ系材料、ＩｎＡｌＧａＮ系材料、ＩｎＡｌＢＧａＮ系材料を使用することも可能である。また第一導電型クラッド層２４の全体を異種材料の積層構造として超格子構造とすることもできる。さらに、第一導電型クラッド層２４内において、前述のキャリア濃度を変化させることも可能である。
【０１０１】
第一導電型クラッド層２４の第一導電型側電極２８と接触している部分においては、そのキャリア濃度を意図的に高くして、当該電極との接触抵抗を低減することも可能である。
【０１０２】
第一導電型クラッド層２４の一部はエッチングされており、かつ、第一導電型クラッド層２４の露出した側壁、エッチングされた部分などは、後述する第一導電型側電極２７との接触を実現する第一電流注入領域３６を除いて、すべて絶縁膜で覆われている構造が望ましい。
【０１０３】
第一導電型クラッド層２４に加えて、第一導電型半導体層として、必要によりさらに異なる層が存在してもよい。例えば、電極との接続部にキャリアの注入を容易にするためのコンタクト層が含まれていてもよい。また、各層を、組成または形成条件等の異なる複数の層に分けて構成してもよい。
【０１０４】
＜活性層構造＞
第一導電型クラッド層２４の上には、活性層構造２５が形成されている。活性層構造２５とは、前述の第一導電型クラッド層２４と、後述する第二導電型クラッド層２６から注入される、電子と正孔（あるいは正孔と電子）が再結合して発光する層である量子井戸層を含み、かつ、量子井戸層に隣接して配置される、あるいは、量子井戸層とクラッド層間に配置されるバリア層をも含む構造を指す。ここで、発光素子１０の高出力化、高効率化を実現するためには、活性層構造中の量子井戸層の層数をＷ、バリア層の層数をＢとすると、Ｂ＝Ｗ＋１を満たすことが望ましい。すなわち、クラッド層２４、２６と活性層構造２５の全体の層の関係は、「第一導電型クラッド層、活性層構造、第二導電型クラッド層」と形成され、活性層構造２５は、「バリア層、量子井戸層、バリア層」、あるいは、「バリア層、量子井戸層、バリア層、量子井戸層、バリア層」のように形成されることが、高出力化のために望ましい。
【０１０５】
ここで、量子井戸層においては量子サイズ効果を発現させて、発光効率を高めるために、その層厚はド・ブロイ波長と同程度にうすい層である。このため、高出力化を実現するためには、単層の量子井戸層のみではなく、複数の量子井戸層を設けてこれを分離して活性層構造とすることが望ましい。この際に各量子井戸層間の結合を制御しつつ分離する層がバリア層である。また、バリア層は、クラッド層と量子井戸層の分離のためにも存在することが望ましい。たとえば、クラッド層がＡｌＧａＮからなり、量子井戸層がＩｎＧａＮからなる場合には、この間にＧａＮからなるバリア層が存在する形態が望ましい。これは結晶成長の最適温度が異なる場合の変更も容易にできるので、薄膜結晶成長の観点からも望ましい。また、クラッド層が、最もバンドギャップの広いＩｎＡｌＧａＮからなり、量子井戸層が最もバンドギャップの狭いＩｎＡｌＧａＮからなる場合は、バリア層にその中間のバンドギャップを有するＩｎＡｌＧａＮを用いることも可能である。さらに、一般にクラッド層と量子井戸層との間のバンドギャップの差は、バリア層と量子井戸層の間のバンドギャップの差よりも大きく、量子井戸層へのキャリアの注入効率を考えても、量子井戸層はクラッド層に直接隣接しないことが望ましい。
【０１０６】
量子井戸層は意図的なドーピングは実施しないほうが望ましい。一方、バリア層には、ドーピングを施して、系全体の抵抗を下げるなどのことを実施するのが望ましい。特に、バリア層にはｎ型のドーパント、特にＳｉをドーピングするのが望ましい。これは、ｐ型のドーパントであるＭｇはデバイス内では拡散しやすく、高出力動作時においては、Ｍｇの拡散を抑制することが重要となる。このために、Ｓｉは有効であって、バリア層にはＳｉがドーピングされていることが望ましい。但し量子井戸層とバリア層との界面においては、ド−ピングを実施しないほうが望ましい。
【０１０７】
＜第二導電型半導体層および第二導電型クラッド層＞
第二導電型クラッド層２６は、前述の活性層構造２５に対して、前述の第一導電型クラッド層２４と共に、キャリアを効率よく注入し、かつ、活性層構造２５からのオーバーフローも抑制し、量子井戸層における発光を高効率で実現するための機能を有している。また、あわせて活性層構造近傍への光の閉じ込めにも寄与し、量子井戸層における発光を高効率で実現するための機能を有している。第二導電型半導体層は、上記のクラッド機能を有する層に加えて、コンタクト層のように装置の機能向上のため、または製造上の理由により、第二導電型にドープされた層を含むものである。広義には、第二導電型半導体層の全体を第二導電型クラッド層２６と考えてもよく、その場合にはコンタクト層等は、第二導電型クラッド層２６の一部と見ることもできる。
【０１０８】
一般的に第二導電型クラッド層２６は、前述の活性層構造２５の平均的屈折率より小さな屈折率を有する材料で、かつ、前述の活性層構造２５の平均的なバンドギャップよりも大きな材料で構成される事が望ましい。さらに、第二導電型クラッド層２６は、活性層構造２５内の特にバリア層との関係において、いわゆるタイプＩ型のバンドラインナップとなる材料で構成されるのが一般的である。このような指針の元で、第二導電型クラッド層２６の材料としては、所望の発光波長を実現するために準備される基板２１、バッファ層２２、活性層構造２５等に鑑みて、適宜選択することができる。例えば、基板２１としてＣ＋面サファイアを使用し、バッファ層２２としてＧａＮを使用する場合には、第二導電型クラッド層２６としてＧａＮ系材料、ＡｌＧａＮ系材料、ＡｌＧａＩｎＮ系材料、ＡｌＧａＢＩｎＮ系材料等を用いることができる。また、上記材料の積層構造であってもかまわない。また、第一導電型クラッド層２４と第二導電型クラッド層２６は同じ材料で構成することも可能である。
【０１０９】
第二導電型クラッド層のキャリア濃度としては、下限としては１×１０17ｃｍ-3以上が好ましく、４×１０17ｃｍ-3以上がより好ましく、５×１０17ｃｍ-3以上がさらに好ましく７×１０17ｃｍ-3以上が最も好ましい。上限としては７×１０18ｃｍ-3以下が好ましく、３×１０18ｃｍ-3以下がより好ましく、２×１０18ｃｍ-3以下が最も好ましい。また、ここでは、第二導電型がｐ型の場合ドーパントとしては、Ｍｇが最も望ましい。
【０１１０】
第二導電型クラッド層２６の構造は、図１の一例では単一の層で形成された例を示しているが、第二導電型クラッド層２６は、２層以上の層からなるものであってもよい。この場合には、たとえばＧａＮ系材料とＡｌＧａＮ系材料を使用することも可能である。また第二導電型クラッド層２６の全体を異種材料の積層構造からなる超格子構造とすることもできる。さらに、第二導電型クラッド層２６内において、前述のキャリア濃度を変化させることも可能である。
【０１１１】
一般に、ＧａＮ系材料においてはｎ型ドーパントがＳｉであって、かつ、ｐ型ドーパントがＭｇである場合には、ｐ型ＧａＮ、ｐ型ＡｌＧａＮ、ｐ型ＡｌＩｎＧａＮの結晶性は、ｎ型ＧａＮ、ｎ型ＡｌＧａＮ、ｎ型ＡｌＩｎＧａＮにはそれぞれ及ばない。このため、素子作製においては、結晶性の劣るｐ型クラッド層を活性層構造２５の結晶成長後に実施することが望ましく、この観点で、第一導電型がｎ型で、第二導電型がｐ型である場合が望ましい。
【０１１２】
また、結晶性の劣るｐ型クラッド層（これは、望ましい形態をとった場合の第二導電型クラッド層２６に相当する）の厚みは、ある程度薄いほうが望ましい。但し、極端に薄い場合には、キャリアの注入効率が低下してしまうため、最適値が存在する。第二導電型側クラッド層２６の厚みは、適宜選択可能であるが、０．０５μｍから０．３μｍが望ましく、０．１μｍから０．２μｍが最も望ましい。
【０１１３】
第二導電型クラッド層２６の第二導電型側電極２７と接触している部分においては、そのキャリア濃度を意図的に高くして、当該電極との接触抵抗を低減することも可能である。
【０１１４】
第二導電型クラッド層２６の露出した側壁は、後述する第二導電型側電極２７との接触を実現した第二電流注入領域３５を除いて、すべて絶縁膜で覆われている構造であることが望ましい。
【０１１５】
前述のとおり第二導電型クラッド層２６がｐ型層である場合が望ましいが、このような場合においては、結晶品質改善層３０の効果は顕著に見られ、この観点でも望ましい。すなわち、結晶品質改善層３０は、後述するとおり、それ自体が窒素を含有し、かつ、その形成工程において活性な窒素が薄膜結晶層表面にも供給されることで、さまざまな素子作製工程を経ることで窒素抜けが生じた薄膜結晶層に対しての窒素供給源となり、ミクロにみた化学量論的組成とのズレを抑制し、その結晶性を改善すると考えられる。または、ダメージを受けた薄膜結晶層を構成する元素のダングリングボンド（未結合手）を終端させることで（終端効果）結晶品質改善効果を発現すると考えることもできる。この効果によって、ｐ型層が、薄膜結晶成長工程を含むさまざまな素子作製工程を経ることで、その表面の正孔濃度が低減してしまうことを抑制／回復する効果も期待される。
【０１１６】
さらに、第二導電型クラッド層２６に加えて、第二導電型半導体層として、必要によりさらに異なる層が存在してもよい。例えば、電極と接する部分にキャリアの注入を容易にするためのコンタクト層が含まれていてもよい。また、各層を、組成または形成条件等の異なる複数の層に分けて構成してもよい。
【０１１７】
第二導電型半導体層の表面には、少なくともＭｇおよびＨが含有されていてもよい。
【０１１８】
尚、本発明の要旨に反しない限り、薄膜結晶層として、必要により上述のカテゴリに入らない層を形成してもよい。
【０１１９】
＜第二導電型側電極＞
第二導電型側電極２７は、第二導電型の窒化物化合物半導体と良好なオーム性接触を実現し、かつ、フリップチップマウントした際に、ハンダ材などによるサブマウント４０などとの良好な接着を実現するものである。本目的のためには、適宜材料選択が可能であり、第二導電型側電極２７は単一の層であっても、複数の層からなる場合でもかまわない。一般には、電極に要請される複数の目的を達するために、複数の層構成をとるのが普通である。
【０１２０】
また、第二導電型がｐ型で第二導電型側クラッド層２６の第二導電型側電極２７側がＧａＮである場合には、第二導電型側電極２７を構成する材料として、Ｎｉ、Ｐｔ、Ｐｄ、Ｍｏ、Ａｕのいずれか、またはそれらの２種以上の元素を含む材料が好ましい。この電極は、多層構造であってもよく、少なくとも１層は上記元素を含む材料で形成され、好ましくは各層が上記元素を含み構成成分（種類および／または比率）が異なる材料で構成される。電極構成材料は、好ましくは単体金属または合金である。
【０１２１】
特に好ましい形態では、第二導電型側電極２７のｐ側クラッド層側の第一層目はＮｉであり、第二導電型側電極２７のｐ側クラッド層側と反対側の表面はＡｕである。これは、Ｎｉの仕事関数の絶対値が大きく、ｐ型材料にとって都合がよく、また、Ａｕは、後述するプロセスダメージに対する耐性、マウントの都合などを考えると最表面の材料として好ましい。
【０１２２】
第二導電型側電極２７は、第二導電型のキャリアを注入可能であれば、薄膜結晶層のどの層と接してもよく、例えば第二導電型側コンタクト層が設けられるときは、それに接するように形成される。
【０１２３】
＜第一導電型側電極＞
第一導電型側電極２８は、第一導電型の窒化物化合物半導体と良好なオーム性接触を実現し、かつ、フリップチップマウントした際に、ハンダ材等によるサブマウント４０などとの良好な接着を実現するものであって、本目的のためには、適宜材料選択が可能である。第一導電型側電極２８は単一の層であっても、複数の層からなる場合でもかまわない。一般には、電極に要請される複数の目的を達するために、複数の層構成をとるのが普通である。
【０１２４】
第一導電型がｎ型であるとすると、ｎ側電極は、Ｔｉ、Ａｌ、Ａｇ、Ｍｏのいずれか、またはそれらの２種以上の元素を含む材料が好ましい。この電極は、多層構造であってもよく、少なくとも１層は上記元素を含む材料で形成され、好ましくは各層が上記元素を含み構成成分（種類および／または比率）が異なる材料で構成される。電極構成材料は、好ましくは単体金属または合金である。これらは、これらの金属の仕事関数の絶対値が小さいためである。
【０１２５】
本発明においては、第一導電型側電極２８は第一電流注入領域３６の大きさよりも大きな面積に形成され、かつ、第一導電型側電極２８と第二導電型側電極２７は、空間的に重なりを有さないことが望ましい。これは、発光素子１０をハンダなどでフリップチップマウントした際に、サブマウント４０などとの十分な密着性を確保するに十分な面積を確保しつつ、第二導電型側電極２７と第一導電型側電極２８との間のハンダ材等による意図しない短絡を防止するのに十分な間隔を確保するために重要である。
【０１２６】
第一導電型側電極２８は、第一導電型のキャリアを注入可能であれば、薄膜結晶層のどの層と接してもよく、例えば第一導電型側コンタクト層が設けられるときは、それに接するように形成される。
【０１２７】
＜絶縁膜＞
絶縁膜は、前述したように、第一層目が結晶品質改善層３０であり、第二層目以降が少なくとも１層の反射抑制層３１である多層膜とする場合が好ましい。絶縁膜をこのような多層膜とする場合は、発光素子の生産性の向上および信頼性の確保の点などから、結晶品質改善層３０の形成および反射抑制層３１の形成は、同一の成膜装置内で連続して行なうことが好ましい。
【０１２８】
結晶品質改善層３０は、薄膜結晶層の表面に生じた結晶性の向上、さらにはダメージを回復させるための層である。結晶品質改善層３０による結晶品質の改善効果は、例えば、薄膜結晶層のダメージの原因の一つであるミクロにみた化学量論的組成とのズレを抑制し、その結晶性を改善することにより発現すると考えられる。または、ダメージを受けた薄膜結晶層を構成する元素のダングリングボンド（未結合手）を終端させることで（終端効果）、結晶品質改善効果を発現すると考えることもできる。
【０１２９】
この結晶品質改善層３０による改善効果のメカニズムに限定はないが、以下の様に、結晶品質改善層の材質を適宜選択することで、本発明の目的をより良好に達成することができる。
【０１３０】
薄膜結晶層では、その形成中あるいはそれ以降のプロセスなどにより、薄膜結晶層を構成する元素の中で蒸気圧の高い元素が脱離することがある。そこで、結晶品質改善層３０は、その形成時において、薄膜結晶層を構成する元素の中で蒸気圧の高い元素をプラズマ化するなどの方法で活性化して、供給する事が好ましいと考えられる。通常、薄膜結晶層には、通常ＧａＮ系等の材料が用いられるため、薄膜結晶層を形成する蒸気圧の高い窒素の脱離を、結晶品質改善層３０から供給することが好ましい。
【０１３１】
例えば、ＭＯＣＶＤによる結晶成長でＧａＮ系の薄膜結晶層を形成した場合、薄膜結晶層形成中あるいはそれ以降のプロセスにおいて、薄膜結晶層の表面から、また場合によっては、薄膜結晶層側面などから窒素抜けが生じる。そこで、結晶品質改善層３０は、それ自体が窒素を含有し、かつ、その形成工程において比較的活性な窒素が薄膜結晶層表面に、またその他側面などの露出面に、供給されることで、さまざまな素子作製工程に起因する窒素抜けが生じた薄膜結晶層に対しての窒素供給源となり、ミクロにみた化学量論的組成とのズレを抑制し、その結晶性を改善すると考えられる。さらには、この結晶性の改善は、薄膜結晶層の結晶品質改善層３０に接している部分、あるいは結晶品質改善層３０の形成時に供給する比較的活性な窒素にさらされる薄膜結晶層部分の、キャリア活性化率が改善するなどの効果も期待される。また、発光素子作製途上で、素子構造の側壁、表面などに意図せず導入される各種のダメージに対して、結晶品質改善層３０の効果は場所を問わずに期待される。特に、その効果は薄膜結晶層のＰＬ（Ｐｈｏｔｏ  Ｌｕｍｉｎｅｓｃｅｎｃｅ）発光強度の改善、キャリア濃度の改善等に顕著に現れると考えられる。
【０１３２】
薄膜結晶層が窒化物である場合、結晶品質改善層３０が上記のような役割を果たすためには、結晶品質改善層３０は、窒素および水素を含有していることが好ましく、結晶品質改善層３０の形成時に原料として比較的活性な窒素と水素を、共に供給して形成する事が好ましい。薄膜結晶層が酸窒化物の場合は、結晶品質改善層３０は、窒素および酸素を含有していることが好ましく、結晶品質改善層３０の形成時に原料として比較的活性な窒素と比較的活性な酸素を、共に供給して形成する事が好ましい。
【０１３３】
このような観点から、結晶品質改善層３０の材料は、通常窒化物、酸窒化物を含むことが好ましく、Ｂ、Ａｌ、Ｓｉ、Ｔｉ、Ｖ、Ｃｒ、Ｍｏ、Ｈｆ、Ｔａ、またはＷのいずれか１種またはそれ以上の元素を含む窒化物、酸窒化物を含むことが更に好ましい。このような、窒化物、酸窒化物としては、ＡｌＮx、ＡｌＯxＮy、ＳｉＮx、ＳｉＯxＮy、ＴｉＮx、ＴｉＯxＮy、ＣｒＮx、ＣｒＯxＮyなどを挙げることができる。中でもＳｉＮxやＳｉＯxＮyは非常に好ましい。なお、上記組成式において、ｘ、ｙは任意の正数を示す。
【０１３４】
上記のように、例えば薄膜結晶層が窒化物や酸窒化物を含む場合は、結晶品質改善層３０が窒素を含有することで、窒素抜けの生じた薄膜結晶層に対して窒素の供給源となり、薄膜結晶層の結晶性を向上させることができると考えられる。しかも、薄膜結晶層への窒素の供給源が層として形成されているので、例えば薄膜結晶層の表面にアンモニア処理を施すことなどによって窒素抜けを補うようにした場合と比較して、長期間にわたって安定して薄膜結晶層の結晶性を向上させる機能を維持することができると考えられる。よって、本発明における好ましい態様である、薄膜結晶層としてＧａＮ系材料を用いる場合は、結晶品質改善層３０として、窒化物や酸窒化物を含むことが好ましい。中でも、窒化物、酸窒化物としては、以下の観点から、適宜好ましいものを選択して用いることができる。
【０１３５】
まず、窒素抜けの生じた薄膜結晶層に対する窒素の供給源という観点を主眼にする場合は、ＳｉＮxのような窒化物が好ましい。すなわちＰＬ強度の改善、あるいは薄膜結晶層の結晶品質の大幅な改善を目的とする場合には、窒化物を結晶品質改善層３０として選択することが好ましい。
【０１３６】
一方、絶縁膜全体の低反射化を主目的とする場合においては、ＳｉＯxＮyのような酸窒化物を選択することが好ましい。これは、薄膜結晶層がＧａＮ系材料である場合、結晶品質改善層３０を含む絶縁膜全体を発光素子内から出射される光に対して低反射とすべく、ＯとＮの比を調節して、屈折率調節ができるからである。この場合には、本発明者らの検討によれば、結晶品質改善効果は、ＳｉＮxのような窒化物には及ばないものの、屈折率調節範囲が広いことから実際の発光素子に対する絶縁膜の光学設計に際しては利便性が高く、好ましい。さらに、ＳｉＯxＮyのような酸窒化物を選択する場合においては、その屈折率調節の程度により、酸窒化物のみで絶縁膜を構成し、結晶品質改善層３０と後述する反射抑制層３１の両方の効果を発現させることもできる。
【０１３７】
一方、異なる材料系であって、薄膜結晶層が酸化物または酸窒化物を含む場合は、例えば酸化物を含む結晶品質改善層３０を形成することにより、酸素の供給源として薄膜結晶層の結晶性を向上させることができると考えられる。このような、酸化物、酸窒化物としては、ＡｌＯxＮy、ＳｉＯxＮy、ＴｉＯxＮy、ＣｒＯxＮyなどを挙げることができる。なお、上記組成式において、ｘ、ｙは任意の正数を示す。
【０１３８】
また、薄膜結晶層には、その形成中あるいはそれ以降のプロセスによって、ダングリングボンド（未結合手）の終端が薄膜結晶層の最表面に高密度に存在するとも考えられる。このような場合には、結晶品質改善層３０としては、終端効果が顕著に発現する元素が含まれている事が好ましい。終端効果を発現する元素としては、Ｓｉ、Ｇｅ、Ｓｅ、Ｓ、Ａｌ、Ｐ、Ａｓなどを挙げることができる。中でもＳｉ、Ｇｅ、Ｓｅ、Ｓが好ましく、Ｓｉは更に好ましい。
【０１３９】
結晶品質改善層３０が、前記元素を単体として含む場合には、終端効果を発現する元素そのものもある程度のダングリングボンドを有していて、加工された基板表面に存在する基板側のダングリングボンドと結合しやすい形態となっていることが好ましい。従って、元素単体である場合には、多結晶であっても、単結晶であってもその効果はある程度発現すると考えられるが、アモルファスであることが最も好ましい。
【０１４０】
結晶品質改善層３０を形成する際の原料は、窒素原料としては、少なくともアンモニアを含有するガス種を用いることが好ましく、酸素原料としては、少なくともＮ２Ｏを含有するガス種を用いることが好ましい。結晶品質改善層３０は、プラズマＣＶＤ法、イオンプレーティング法、イオンアシスト蒸着法、イオンビームスパッタ法などの各種成膜方法を使用する事が可能である。結晶品質改善層３０の形成方法は、結晶品質改善層３０の形成時に、原料を比較的活性な原料として供給しうる方法が好ましい。
【０１４１】
本明細書中における活性な原料とは、原料そのものが、ラジカル化、プラズマ化、イオン化、場合によっては原子状化しており、分子状の、化学的に安定な状況でないことを総称して使用している。
【０１４２】
たとえば、プラズマＣＶＤ法では、アンモニア（ＮＨ3）を原料ガスとして用い、ＳｉＮxを形成する事が望ましい。ここでは、ＮＨ3はプラズマ化され、比較的活性な窒素と水素を供給しつつ結晶品質改善層が形成される。また、イオンアシスト蒸着法においてもＳｉ原料を蒸着しつつ、イオン銃によってＮＨ3等をプラズマ化してＳｉＮxを作製する事が可能である。イオンビームスパッタ法においては、たとえばＳｉターゲットをＡｒやＮ2でスパッタしつつイオン銃によってＮＨ3等をプラズマ化してＳｉＮxを作製する事が可能である。また、ＲＦスパッタ法においても、たとえばＳｉＮxターゲットをＡｒやＮ2でスパッタしつつイオン銃によってＮ2とＨ2を独立にプラズマ化して供給しつつ、ＳｉＮxを作製する事も可能である。
【０１４３】
これらの、比較的活性な窒素と水素を共に原料として供給しつつ結晶品質改善層３０を形成する方法の中でも、プラズマＣＶＤ法は最も好ましい。これは他の成膜方法に比較してステップカバレッジも良好であって、かつ、膜中のストレス制御も容易なため、発光素子構造の所望の部分を被覆するのに好都合であるからである。
【０１４４】
なお、窒素を含有し比較的水素が少ない膜は、Ｎ2ガスを導入し、ＳｉターゲットをＡｒ等でスパッタして、Ｎ2あるいはＡｒプラズマ中でＳｉＮx膜を形成する反応性スパッタ法などでも形成することができるが、薄膜結晶層の品質を改善する効果、すなわち、薄膜結晶層のＰＬ強度を改善するなどの効果はほとんどない。一方、ＮＨ3等を原料として導入しプラズマＣＶＤ法などで作成した膜、Ｈ2とＮ2プラズマを独立に供給して形成した膜では、水素原子の濃度が高く、後述する発明者らの実験では、薄膜結晶層のＰＬ強度を大きく改善する効果が確認されている。これは、結晶品質改善効果に直接影響すると考えられる活性な窒素が薄膜結晶層や結晶品質改善層３０に取り込まれることにより、ＮＨ3由来の活性な水素も同時に取り込まれることに起因する。ここで活性な水素の直接的な効果は必ずしも明らかではないが、各種プロセスによって汚染された素子表面をクリーニングする効果、薄膜結晶層の表面／表面近傍に存在するダングリングボンドを終端する効果、膜の過度な内部応力を低減する効果などがあると思われる。しかしながら、過度に活性な原子状水素の供給は、たとえば第二導電型側半導体層がＭｇドープされたｐ型層である場合には、キャリアの不活性化を助長するために好ましくない。
【０１４５】
本発明者らの実験によれば、比較的活性な窒素と水素のいずれかを原料として供給しない方法、例えば、Ｎ2ガスを導入し、ＳｉターゲットをＡｒガスでスパッタする、反応性スパッタ法などにおいては、さまざまな成膜方法、成膜条件において実験を繰り返し、成膜されたＳｉＮx膜の水素原子の濃度を測定したところ、いずれの膜からも１０20ａｔｏｍｓ／ｃｍ3オーダーの水素しか検出されなかった。これは、成膜環境中に残留している水分に由来する水素と考えられる。
【０１４６】
一方、比較的活性な窒素と水素を共に原料として供給する、例えば、ＮＨ3等を原料として導入するプラズマＣＶＤ法によって成膜されたＳｉＮx膜においても、また、Ｎ2とＨ2を独立にプラズマ化して供給し成膜したＳｉＮx膜においても、さまざまな成膜条件において実験を繰り返し、ＳｉＮx膜の水素原子の濃度を測定した。この結果、成膜条件を変化させても、水素原子の濃度は常に、１×１０21ａｔｏｍｓ／ｃｍ3以上であって、かつ、１×１０22ａｔｏｍｓ／ｃｍ3以下であった。これは原料のひとつであるＮＨ3、あるいはＨ2とＮ2がプラズマ化され、その中に比較的活性な窒素と水素を共に含んでおり、この比較的活性な水素が成膜中に原料として使用された証として、当該ＳｉＮx膜中に取り込まれたものと考えられる。
【０１４７】
さらに、比較的活性な窒素と水素を共に原料として供給する、例えば、ＮＨ3等を原料として導入するプラズマＣＶＤ法によって成膜されたＳｉＮx膜においても、また、Ｎ2とＨ2を独立にプラズマ化して供給し成膜したＳｉＮx膜においても、さまざまな成膜条件において実験を繰り返し、ＳｉＮx成膜後の薄膜結晶層の結晶品質をＰＬ強度によって評価した際に、その薄膜結晶層のＰＬ強度が１０％以上改善する場合のＳｉＮx膜の水素原子の濃度を測定したところ、水素原子の濃度は常に、２×１０21ａｔｏｍｓ／ｃｍ3以上であって、かつ、７×１０21ａｔｏｍｓ／ｃｍ3以下であった。さらに、その薄膜結晶層のＰＬ強度が３０％以上改善する場合のＳｉＮx膜の水素原子の濃度を測定したところ、水素原子の濃度は常に、３×１０21ａｔｏｍｓ／ｃｍ3以上であって、かつ、５×１０21ａｔｏｍｓ／ｃｍ3以下であった。
【０１４８】
よって、結晶品質改善層３０における水素原子の濃度は特に限定されないが、好ましくは１×１０21ａｔｏｍｓ／ｃｍ3以上、１×１０22ａｔｏｍｓ／ｃｍ3以下の範囲、より好ましくは２×１０21ａｔｏｍｓ／ｃｍ3以上、７×１０21ａｔｏｍｓ／ｃｍ3以下の範囲である。最も好ましくは３×１０21ａｔｏｍｓ／ｃｍ3以上、５×１０21ａｔｏｍｓ／ｃｍ3以下の範囲である。水素原子と同様、結晶品質改善層３０における窒素原子の濃度も特に限定されないが、好ましくは３０ａｔｏｍｉｃ％以上、６０ａｔｏｍｉｃ％以下の範囲、より好ましくは４０ａｔｏｍｉｃ％以上、５０ａｔｏｍｉｃ％以下の範囲である。
【０１４９】
なお、膜中の水素原子の濃度はＳＩＭＳ（Ｓｅｃｏｎｄａｒｙ  Ｉｏｎ  Ｍａｓｓ  Ｓｐｅｃｔｒｏｓｃｏｐｙ）、窒素原子の濃度は、ＸＰＳ（Ｘ−ｒａｙ  Ｐｈｏｔｏｅｌｅｃｔｒｏｎ  Ｓｐｅｃｔｒｏｓｃｏｐｙ）で測定しており、その測定誤差は、ＳＩＭＳの場合、±２０％程度、ＸＰＳの場合、±３０％程度と考えられる。いずれの方法でも、低エネルギーのイオンミリングを併用し、膜の深さ方向に対するプロファイルを測定し、これらの結果から濃度を得ている。
【０１５０】
この膜中の水素原子の濃度等に違いによって、結晶品質改善層３０として使用可能なＳｉＮx膜の特徴はその屈折率にも現れる。先ず、比較的活性な窒素と水素を共に原料として供給し形成する、結晶品質改善層３０として使用可能なＳｉＮx膜を形成した。具体的には、ＮＨ3を原料として導入するプラズマＣＶＤ法などによって成膜する際に、さまざまな、製造方法、成膜条件において実験を繰り返し、ＳｉＮx膜の屈折率を測定した。この結果、製造条件、成膜条件を変化させても、屈折率は、４０５ｎｍの波長において１．８０以上２．００以下、６３３ｎｍの波長において１．７５以上１．９５以下であった。これは原料のひとつであるＮＨ3がプラズマ化され、その中に比較的活性な窒素と水素を共に含んでおり、この比較的活性な水素が成膜中に原料として使用された証として、当該ＳｉＮx膜中に水素が取り込まれ、活性な水素を含まない場合に比較して低屈折率な膜になっているものと考えられる。
【０１５１】
また、結晶品質改善層３０として使用可能なＳｉＯxＮｙ膜の特徴も、その屈折率に現れる。本発明者らは、Ｎ2ＯとＮＨ3などを原料ガスとし、これらをプラズマ化することで比較的活性な窒素と比較的活性な酸素を共に原料として供給してＳｉＯxＮy膜を形成する際に、さまざまな、製造方法、成膜条件において実験を行い、結晶品質改善層３０として使用可能であったＳｉＯxＮｙ膜の屈折率を測定した。その結果、製造条件、成膜条件を変化させた場合の屈折率は、４０５ｎｍの波長においても６３３ｎｍの波長においても、１．４５以上１．９０以下であった。この屈折率はＳｉＮxよりも低いものとなっているが、これは原料のひとつであるＮ2Ｏがプラズマ化され、酸素が成膜中に原料として使用された結果であると考えられる。
【０１５２】
さらに、本発明者らの検討によれば、ＳｉＯxＮｙ膜を結晶品質改善層３０として使用する場合においては、そのＮの濃度が低い場合であっても、単なるＳｉＯｘ等の酸化物を結晶品質改善層に相当するように形成した場合と異なり、結晶品質改善の効果が確認できる。これは、生成される結晶品質改善層中への窒素の取り込みが低い条件であっても、ＮＨ３などを原料ガスとして供給して活性化された窒素が存在する雰囲気においてＳｉＯxＮｙ膜を成膜すれば、結晶品質改善の効果が発現されるためと考えられる。
【０１５３】
一方、前記のとおり、比較的活性な窒素と水素のいずれかを原料として供給しない方法、例えば、Ｎ2ガスを導入し、ＳｉターゲットをＡｒガスでスパッタする、反応性スパッタ法などにおいて形成したＳｉＮx膜は結晶品質改善層としては機能しないが、このような膜を、さまざまな成膜方法、成膜条件において実験を繰り返し、成膜されたＳｉＮx膜の屈折率を測定した。この結果、ＳｉＮx膜の屈折率は４０５ｎｍの波長においては、２．００より大きく２．１５以下、６３３ｎｍの波長においては１．９５より大きく２．１０以下であった。
【０１５４】
よって、結晶品質改善層３０の屈折率は、特に以下の数字に限定はされないが、窒化物の場合、好ましくは４０５ｎｍの波長における屈折率が１．８０以上２．００以下であって、また６３３ｎｍの波長においては、屈折率が１．７５以上１．９５以下である。また、酸窒化物の場合、好ましくは４０５ｎｍの波長における屈折率が１．４５以上１．９０以下であって、６３３ｎｍの波長においても、屈折率が１．４５以上１．９０以下である。
【０１５５】
反射抑制層３１は、薄膜結晶層側から絶縁膜側に入射した光の反射率を低減させるための層である。具体的には、薄膜結晶層で発生した光が絶縁膜に垂直入射したとき、絶縁膜全体での光の反射率（以下、単に絶縁膜の反射率ともいう）をＲとすると、好ましくはＲ＜３％であり、より好ましくはＲ＜１％であり、最も好ましくはＲ＜０．２％である。絶縁膜の反射率は、結晶品質改善層３０および反射抑制層３１の材料や膜厚を適宜設定することで調整でき、中でも反射抑制層３１の膜厚に大きく依存する。よって、絶縁膜の反射率は、好ましくは反射抑制層３１の膜厚を変化させることで調整することができる。
【０１５６】
なお、結晶品質改善層３０としてＳｉＯxＮｙのような酸窒化物を用いる場合は、供給するＮ2ＯとＮＨ3との流量比を調節するなどしてＯとＮの成分比を変化させ、絶縁膜の屈折率を調節することもできる。このようにして、ＳｉＯxＮｙの場合は、屈折率を変化させれば、その結果として絶縁膜の反射率を調節することができる。
【０１５７】
絶縁膜の反射率は、一般的に反射抑制層３１の膜厚に対して周期的に変化する傾向を有する。図９に、薄膜結晶層上に、プラズマＣＶＤ法によって、ＳｉＮxを３０ｎｍの膜厚で成膜した上にＳｉＯxを成膜した際の、ＳｉＯxの膜厚と反射率の関係を表したグラフを示す。ここで、ＳｉＯxの膜厚が５０ｎｍと１９０ｎｍでは、反射率はともに０．０２％である。このような場合においては、絶縁膜全体の反射率が同一であれば、反射抑制層３１の膜厚は薄いほうが好ましい。これは、反射抑制層３１が薄いほうが、発光素子からの放熱性が良好で絶縁膜の総厚は、薄い方を選択する方が好ましい。
【０１５８】
また、絶縁膜の総厚は、以下の制約を考慮して決定されることがこのましい。図１に示すように、絶縁膜は、第一導電型側電極２８と第一導電型クラッド層２４の間に位置し、第一電流注入領域３６を決定する。この際に、絶縁膜の総厚が過度に厚いと、活性層構造２５から、図１の紙面左横方向（第一導電型側電極２８へ向かう方向）に出射される光が絶縁膜を構成する各層に水平に入射する形となるため、この部分では反射抑制機能が十分に発現しなくなるおそれがある。このために、図２に示すとおり、活性層構造に対して、絶縁膜のなかで最終的に形成される層（最上層）、換言すると第一導電型側電極２８と直接接する層（最上層）は、活性層構造２５の第一導電型側クラッド層２４に接する部分よりも、バッファ層２２側に近い位置とする事が好ましい。
【０１５９】
ここで、図２に示すように、後述する第一エッチング工程により露出した第一導電型クラッド層２４の部分から、第一導電型クラッド層２４と活性層構造２５が接する部分までの長さをＴａとし、後述する第一エッチング工程により露出した第一導電型クラッド層２４の一部に形成した絶縁膜の厚さをＴｂとしたとき、ＴａとＴｂの関係は、
Ｔａ＞Ｔｂ
となっていることが好ましい。
【０１６０】
さらに、絶縁膜の最上層は、後述するように、ウェットエッチング後に形成される形状を制御するため、ＳｉＮxであることがこのましい。
【０１６１】
なお、絶縁膜の反射率Ｒの下限は特に限定されず、理論上はゼロより大きければよく、現実的には０．００１％よりも大きい。
【０１６２】
このように絶縁膜の反射率を極めて低くするために、反射抑制層３１は、ＡｌＯx、ＳｉＯx、ＴｉＯx、ＭｇＦ2、ＳｉＮxおよびＳｉＯxＮｙから選択される材料からなることが好ましい。
【０１６３】
例えば、４０５ｎｍの波長において、ＧａＮ上に絶縁膜として単層のＳｉＮx膜を形成し、ＧａＮ側からＳｉＮx膜に垂直に光を入射させた場合、ＳｉＮx膜での光の反射率は理論的に３％を下回ることはない。ところが、結晶品質改善層となるＳｉＮx膜の上にさらにＳｉＯｘ膜を形成すると、その膜厚によっては、０．０２％という極めて低い反射率を達成することができる。一方、ＧａＮ上に絶縁膜としてＳｉＯxＮｙ膜を形成し、ＧａＮ側からＳｉＯxＮｙ膜に垂直に光を入射させた場合、ＳｉＯxＮｙの屈折率を、発光素子の発光波長における、ＧａＮの屈折率とＧａＮ系発光素子の周辺にある媒質の屈折率の積の平方根の値に極めて近づける事で、低反射率を達成することができる。具体的には、ＧａＮの屈折率が２．５５で、その周辺媒質が空気であって、空気の屈折率が１であるとすると、絶縁膜としてＳｉＯxＮｙを形成する場合は、その屈折率を√（２．５５×１）≒１．５９７に近づける事で、極めて低い反射率を達成することができる。さらには、ＧａＮの屈折率が２．５５で、その周辺媒質がいわゆるシリコーン樹脂であって、樹脂の屈折率が１．４０であるとすると、絶縁膜としてＳｉＯxＮｙを形成する場合は、その屈折率を√（２．５５×１．４０）≒１．８８９に近づける事で、極めて低い反射率を達成することができる。
【０１６４】
反射抑制層３１によって絶縁膜の反射率を極めて低くすることで、反射抑制層３１が形成された部分では、薄膜結晶層で発生した光の大部分は反射抑制層３１を透過して発光素子１０の外部へ取り出される。よって、従来のように絶縁膜に反射機能を持たせて基板側のみから光を取り出すことを意図した発光素子に比べて、全体としての光量を変えることなく、半導体発光素子上方（あるいは基板を除去した素子などにおいては反射電極と反対側）の空間的な放射束密度あるいはエネルギー密度を低下させることができる。その結果、発光素子１０と蛍光体を有する発光源において、当該発光素子を蛍光体励起光源として用いた場合に、蛍光体の劣化が抑制され、発光源の信頼性が向上する。さらに、発光源が、青色蛍光体からの青色光、緑色蛍光体からの緑色光および赤色蛍光体からの赤色光を混色して白色光を得るものである場合は、各色蛍光体の劣化の程度の違いによる色度、色温度等の変化も抑制することができる。
【０１６５】
このような蛍光体の劣化を抑制する効果は、発光素子１０が、より空間的なエネルギー密度の高い紫外光、あるいは近紫外光を発する素子である場合に特に有効である。この意味では、発光素子１０は、活性層構造２５内から発せられる光の中心波長をλ（ｎｍ）としたとき、以下の式１を満たすことが望ましく、この場合に、反射抑制層３１による効果がより効果的に発現する。
３００ｎｍ≦λ≦４３０ｎｍ・・・（式１）
また、ＧａＮ系の薄膜結晶層においては、そのバンドギャップに相当する光よりも波長の短い光（中心波長λが３６３ｎｍよりも短い光）を吸収する本来的な特性がある。一方、中心波長λが３６３ｎｍよりも長い光は、その波長が長くなるほどＧａＮ系薄膜結晶層は透明になるので、薄膜結晶層における劣化やダメージ等の外因的吸収が相対的に大きくなる傾向があり、中心波長λが３９０ｎｍ以上でその傾向が強く表れる。従って、薄膜結晶層で発生した光の光学損失を低減させ、効率的に反射抑制層３１を透過して発光素子１０の外部へ取り出すためには、光の中心波長λ（ｎｍ）が、以下の式２を満たすことが望ましく、以下の式３を満たすことがさらに望ましい。
３６３ｎｍ≦λ≦４３０ｎｍ・・・（式２）
３９０ｎｍ≦λ≦４３０ｎｍ・・・（式３）
【０１６６】
なお、図１に示した例では反射抑制層３１が２層構造である例を示したが、反射抑制層３１は１層であってもよいし、３層以上であってもよい。
【０１６７】
＜サブマウント＞
サブマウント４０は、金属層を有し、フリップチップマウントをした発光素子１０への電流注入と放熱の機能を併せ持つものである。サブマウント４０の母材は、金属、ＡｌＮ、ＳｉＣ、ダイヤモンド、ＢＮ、ＣｕＷのいずれかであることが望ましい。これら材料は、放熱性に優れ、高出力の発光素子１０に不可避である発熱の問題を効率よく抑制できて望ましい。またＡｌ2Ｏ3、Ｓｉ、ガラス等も安価であってサブマウント４０の母材として利用範囲が広く好ましい。なお、サブマウントの母材を金属から選択する際には、その周りを耐エッチング性のある誘電体等で覆うことが望ましい。
【０１６８】
発光素子１０は各種ハンダ材、ペースト材によってサブマウント４０上の金属層に接合される。発光素子１０の高出力動作と高効率な発光のために放熱性を十分に確保するためには、特に金属ハンダによって接合されることが望ましい。金属ハンダとしては、Ｉｎ、ＩｎＡｇ、ＰｂＳｎ、ＳｎＡｇ、ＡｕＳｎ、ＡｕＧｅおよびＡｕＳｉ等を挙げることができる。これらハンダは安定であって、使用温度環境等に照らして適宜選択可能である。
【０１６９】
なお、サブマウントの表面は発光素子の発光波長領域の光に対して高反射特性となっていることが好ましい。
【０１７０】
以上、本発明の好ましい実施形態として、フリップチップ型構造を有する半導体発光素子を説明したが、本発明のその他の実施形態として、いわゆる上下導通型構造を有する半導体発光素子を挙げることができる。
【０１７１】
図２１および２２に示すように、上下導通型構造を有する半導体発光素子（発光素子１０）は、基板２１と、基板２１の一方の面に積層された化合物半導体薄膜結晶層とを有する。化合物半導体薄膜結晶層は、バッファ層２２、第一導電型クラッド層２４を含む第一導電型半導体層、活性層構造２５、第二導電型クラッド層２６を含む第二導電型半導体層、およびコンタクト層２３が基板２１側からこの順番に積層されて構成されている。
【０１７２】
コンタクト層２３の表面の一部に、電流注入用の第二導電型側電極２７が配置されており、コンタクト層２３と第二導電型側電極２７の接触している部分が、第二導電型半導体層に電流を注入する第二電流注入領域３５となっている。また、基板２１の前記薄膜結晶層と反対側の面、即ち裏面に第一導電型側電極２８が配置されている。
【０１７３】
第二導電型側電極２７および第一導電型側電極２８が上記のように配置されることによって、両者は基板２１を挟んで、反対側に配置され、発光素子１０は、いわゆる上下導通型の発光素子１０として構成されている。上下導通型の発光素子１０は、上下から第一導電型側電極および第二導電型側電極をそれぞれ取り出すことができ、第一導電型側電極を設けるために積層した半導体層の一部をエッチングなどにより除去する必要がなく、製造工程を簡便化することができる。
【０１７４】
さらに、本形態においても、図２１のように、第二導電型側電極２７の表面の一部および第一導電型側電極２８の表面の一部を除いて、上述した構造全体を覆う絶縁膜が形成され、第二導電型半導体層の側壁は絶縁膜で覆われている。発光素子１０への電流注入は、絶縁膜が形成されていないことによって第二導電型側電極２７が露出した部分および第一導電型側電極２８が露出した部分から行うことができる。
【０１７５】
また、図２２のように、第一導電型側電極２８には絶縁膜が形成されない構造であってもよい。この場合、発光素子１０への電流注入は、絶縁膜が形成されていないことによって第二導電型側電極２７が露出した部分および第一導電型側電極２８から行うことができる。
【０１７６】
絶縁膜は、図２１および図２２に示したとおり、前述したフリップチップ型の発光素子と同様、少なくとも結晶品質改善層３０を有していればよく、結晶品質改善層３０を覆う少なくとも１層の反射抑制層３１をさらに有していることが好ましい。本形態では、絶縁膜は、結晶品質改善層３０と２層の反射抑制層３１を有する多層膜で形成されている。
【０１７７】
発光素子１０を構成する各層は、前述のフリップチップ型の発光素子と同様に構成することができる。ただし、本形態では、基板２１の裏面に第一導電型側電極２８を設けるため、基板２１およびバッファ層２２が、通常第一導電型である必要があり、例えば、第一導電型をｎ型とした場合は、基板２１およびバッファ層２２がｎ型ドーパントによりドープされていることが好ましい。発光素子１０の作製においては、結晶性の劣るｐ型クラッド層を活性層構造２５の結晶成長後に実施することが望ましく、この観点で、第一導電型がｎ型で、第二導電型がｐ型である場合が望ましい。
【０１７８】
〔製造方法〕
次に、本発明の半導体発光素子の製造方法について、フリップチップ型の発光素子を例に挙げて説明する。
【０１７９】
本発明の製造方法の１例では、図３に示すように、まず基板２１を用意し、その表面にバッファ層２２、第一導電型クラッド層２４、活性層構造２５および第二導電型クラッド層２６を薄膜結晶成長により順次成膜する。これらの薄膜結晶層の形成には、ＭＯＣＶＤ法が望ましく用いられる。しかし、ＭＢＥ法、ＰＬＤ法、ＰＥＤ法、ＰＳＤ法、ＶＰＥ法、ＬＰＥ法なども全部の薄膜結晶層、あるいは一部の薄膜結晶層を形成するために用いることが可能である。これらの層構成は、素子の目的等に合わせて適宜変更が可能である。また、薄膜結晶層の形成後には、各種の処理を実施してもかまわない。なお、本明細書では、薄膜結晶層の成長後の熱処理等も含めて、「薄膜結晶成長」と記載している。
【０１８０】
薄膜結晶層成長の後、図３に示すように、第二導電型側電極２７を形成することが好ましい。即ち、予定されている第二電流注入領域３５に対する第二導電型側電極２７の形成が、絶縁膜の形成よりも、また、第一電流注入領域３６の形成よりも、さらには、第一導電型側電極２８の形成よりも、早く実施されることが望ましい。これは、望ましい形態として第二導電型がｐ型である場合において、表面に露出しているｐ型クラッド層の表面に対して各種プロセスを経た後にｐ側電極を形成すると、ＧａＮ系材料では比較的活性化率の劣るｐ型クラッド層中の正孔濃度をプロセスダメージによって低下させてしまうからである。このため、本発明では薄膜結晶成長の後には第二導電型側電極２７の形成が他のプロセス工程（たとえば後述する第一エッチング工程、第二エッチング工程、第二導電型側電極露出部分形成工程、第一電流注入領域形成工程や第一導電型側電極形成工程など）よりも先に実施されることが望ましい。
【０１８１】
一方、本発明においては、結晶品質改善層３０、場合によっては絶縁膜全体の形成は適宜実施し、プロセス毎に薄膜結晶層内に発生するダメージを除去する事も可能である。また、たとえば結晶品質改善層３０がＳｉＮxやＳｉＯxＮyであった場合には、一度、発光素子作成途上で形成したＳｉＮxやＳｉＯxＮyをウェットエッチング等の比較的プロセスダメージの少ない方法によって除去し、薄膜結晶層のダメージを回復して、つぎのプロセスを実施する事も望ましい。
【０１８２】
例えば、後述する第一エッチング工程のエッチングマスクを原料として、比較的活性な窒素と水素を共に供給して形成する事によって、結晶品質改善層としての効果も発現させることも可能であって好ましい。このような場合であっても、その構成材料は、ＳｉＮxやＳｉＯxＮyを形成する事が好ましい。また、この際の、エッチングマスクを兼ねた結晶品質改善層の水素原子の濃度は、ＳｉＮxの場合においては１×１０21ａｔｏｍｓ／ｃｍ3以上１×１０22ａｔｏｍｓ／ｃｍ3以下とし、窒素原子の濃度が３０ａｔｏｍｉｃ％以上６０ａｔｏｍｉｃ％以下の範囲とする事が好ましい。さらにこの場合の屈折率は、ＳｉＮxの場合においては、好ましくは４０５ｎｍの波長における屈折率として１．８０以上２．００以下であって、また６３３ｎｍの波長においては、屈折率が１．７５以上１．９５以下である。また、ＳｉＯxＮｙの場合、好ましくは４０５ｎｍの波長における屈折率が１．４５以上１．９０以下であって、６３３ｎｍの波長においても、屈折率が１．４５以上１．９０以下である。ただし、このようなエッチングマスクを兼ねた結晶品質改善層で、完成後の素子において全て除去される場合には、長期間にわたって安定して薄膜結晶層の結晶性を維持する事はできない。そこで、さらに絶縁膜の第一層として結晶品質改善層３０を別途形成する事が最も好ましい。
【０１８３】
なお、結晶品質改善層３０の効果を発現させつつ、反射抑制層３１も簡便に形成しようとする場合には、絶縁膜の形成は、第二導電型側電極２７の形成、第一エッチング工程、第二エッチング工程のすべてが完了した後に行うことが好ましい。
【０１８４】
本発明では、第二導電型側電極２７が形成される層が、第二導電型コンタクト層である場合にも同様に、第二導電型半導体層に対してのプロセスダメージを低減することができる。
【０１８５】
第二導電型側電極２７の形成には、スパッタ、真空蒸着、メッキ等種々の成膜技術を適応可能であり、所望の形状とするためには、フォトリソグラフィー技術を用いたリフトオフ法や、メタルマスク等を用いた場所選択的な蒸着等を適宜使用可能である。
【０１８６】
第二導電型側電極２７を形成した後、図４に示すように、第一導電型クラッド層２４の一部を露出させる。この工程は、第二導電型クラッド層２６、活性層構造２５、さらには第一導電型クラッド層２４の一部をエッチングにより除去することが好ましい（第一エッチング工程）。第一エッチング工程においては、後述する第一導電型側電極が第一導電型のキャリアを注入する半導体層を露出することが目的であるので、薄膜結晶層に他の層、たとえば、クラッド層が２層からなる場合や、あるいはコンタクト層がある場合には、その層を含んでエッチングしてもかまわない。
【０１８７】
第一エッチング工程では、エッチング精度があまり要求されないので、ＳｉＮxのような窒化物やＳｉＯx等の酸化物、ＳｉＯxＮy等の酸窒化物をエッチングマスクとして、Ｃｌ2等を用いたプラズマエッチング法による公知のドライエッチングを使用することができる。ここで、第一エッチング工程で用いるエッチングマスクを、原料として比較的活性な窒素と水素を、共に供給して形成する事によって、エッチングマスクに結晶品質改善層としての効果も発現させることも可能であって好ましい。このような場合であっても、エッチングマスクの構成材料は、ＳｉＮxやＳｉＯxＮyを形成する事が好ましい。また、この際の水素原子の濃度は、ＳｉＮxの場合においては、好ましくは１×１０21ａｔｏｍｓ／ｃｍ3以上、１×１０22ａｔｏｍｓ／ｃｍ3以下の範囲、より好ましくは２×１０21ａｔｏｍｓ／ｃｍ3以上、７×１０21ａｔｏｍｓ／ｃｍ3以下の範囲、最も好ましくは３×１０21ａｔｏｍｓ／ｃｍ3以上、５×１０21ａｔｏｍｓ／ｃｍ3以下の範囲である。窒素原子の濃度は、好ましくは３０ａｔｏｍｉｃ％以上、６０ａｔｏｍｉｃ％以下の範囲、より好ましくは４０ａｔｏｍｉｃ％以上、５０ａｔｏｍｉｃ％以下の範囲である。さらにこの場合の屈折率は、ＳｉＮxの場合においては、４０５ｎｍの波長における屈折率として１．８０以上２．００以下であることが好ましく、また６３３ｎｍの波長においては、屈折率が１．７５以上１．９５以下であることが好ましい。また、ＳｉＯxＮｙの場合、好ましくは４０５ｎｍの波長における屈折率が１．４５以上１．９０以下であって、６３３ｎｍの波長においても、屈折率が１．４５以上１．９０以下であることが好ましい。但し、このようなエッチングマスクを兼ねた結晶品質改善層で、完成後の素子において全て除去される場合には、長期間にわたって安定して薄膜結晶層の結晶性を維持する事はできない。そこで、さらに絶縁膜の第一層として結晶品質改善層を別途形成する事が最も好ましい。
【０１８８】
一方、第二エッチング工程では、金属フッ化物マスクを用いたドライエッチングを実施することも望ましい。特に、ＳｒＦ2、ＡｌＦ3、ＭｇＦ2、ＢａＦ2、ＣａＦ2およびそれらの組み合わせからなる群より選ばれる金属フッ化物層を含むエッチングマスクを用いて、Ｃｌ2、ＳｉＣｌ4、ＢＣｌ3、ＳｉＣｌ4等のガスを用いたプラズマ励起ドライエッチングによりエッチングを行うことが好ましい。さらに、ドライエッチングの方法としては、高密度プラズマを生成可能なＩＣＰ型のドライエッチングが最適である。
【０１８９】
次に図５に示すように、装置間分離溝１３を、第二エッチング工程により形成する。本発明では、装置間分離溝１３をバッファ層２２の厚さ方向の途中まで形成する。ただし、装置間分離溝１３を基板２１に達するまで形成することもできる。この場合には、素子同士を分離するために、スクライブ、ブレーキング等の工程において、薄膜結晶層が形成されている側からダイヤモンドスクライブを実施した際にも、サファイア基板上のＧａＮ系材料の剥離を抑制することが可能である。またレーザスクライブを実施した場合にも、薄膜結晶層にダメージが入らない利点がある。さらに、サファイア基板の一部までエッチングして装置間分離溝を形成することも同様に好ましい。
【０１９０】
第二エッチング工程は、第一エッチング工程と比較して、さらに深くＧａＮ系材料をエッチングすることが必要となる。一般に、第一エッチング工程によってエッチングされる層の総和は、０．５μｍ程度が普通であるが、第二エッチング工程においては、第一導電型クラッド層２４のすべてと、バッファ層２２をエッチングすることが必要なことから、３〜１０μｍとなることがある。
【０１９１】
一般に、金属マスク、ＳｉＮx等の窒化物マスク、ＳｉＯx等の酸化物マスク等は、Ｃｌ2系プラズマに対するエッチング耐性を示すＧａＮ系材料に対する選択比は５程度であって、膜厚の厚いＧａＮ系材料をエッチングする必要のある第二エッチング工程を実施するには、比較的厚めのＳｉＮx膜が必要となってしまう。たとえば第二エッチング工程で１０μｍのＧａＮ系材料をエッチングする最には、２μｍを越えるＳｉＮxマスクが必要となってしまう。しかし、この程度の厚みのＳｉＮxマスクになると、ドライエッチング実施中にＳｉＮxマスクもエッチングされてしまい、その縦方向の厚みのみではなく水平方向の形状も変ってしまい、所望のＧａＮ系材料部分のみを選択的にエッチングすることができなくなってしまう。
【０１９２】
そこで、第二エッチング工程において装置間分離溝１３を形成する際には、金属フッ化物層を含むマスクを用いたドライエッチングが好ましい。金属フッ化物層を構成する材料は、ドライエッチング耐性とウェットエッチング性のバランスを考慮すると、ＭｇＦ2、ＣａＦ2、ＳｒＦ2、ＢａＦ2、ＡｌＦ3が好ましく、この中でもＳｒＦ2が最も好ましい。
【０１９３】
金属フッ化物膜は、第一、第二エッチング工程で行うドライエッチングに対しては十分な耐性があり、一方でパターニングのためのエッチング（好ましくはウェットエッチング）に対しては、容易にエッチング可能でかつパターニング形状、特に側壁部分の直線性の良いものが求められる。金属フッ化物層の成膜温度を１５０℃以上にすることで、下地との密着性に優れ、緻密な膜が形成され、同時にエッチングによってパターニングした後に、マスク側壁の直線性にも優れている。成膜温度は、好ましくは２５０℃以上、さらに好ましくは３００℃以上、最も好ましくは３５０℃以上である。特に３５０℃以上で成膜された金属フッ化物層は、あらゆる下地との密着性に優れ、かつ、緻密な膜となり、高いドライエッチング耐性を示しつつ、パターニング形状についても、側壁部分の直線性に非常に優れ、開口部の幅の制御性も確保されるようになり、エッチングマスクとして最も好ましい。
【０１９４】
このようなことに配慮してパターニングされたマスク（金属フッ化物層が表面層になるようにＳｉＮx、ＳｉＯｘ、ＳｉＯxＮｙなどと積層されていてよい）を用いて、ドライエッチングを行う。ドライエッチングのガス種としては、Ｃｌ2、ＢＣｌ3、ＳｉＣｌ4、ＣＣｌ4およびこれらの組み合わせから選ばれるものが望ましい。ドライエッチングの際に、ＳｒＦ2マスクのＧａＮ系材料に対する選択比は１００を越えるため、厚膜ＧａＮ系材料のエッチングが容易に、かつ、高精度に行うことができる。さらに、ドライエッチングの方法としては、高密度プラズマを生成可能なＩＣＰ型のドライエッチングが最適である。
【０１９５】
このような第二エッチング工程により、図５に示すように、装置間分離溝１３が形成される。
【０１９６】
なお、第一エッチング工程と第二エッチング工程は、どちらの工程を先に実施しても、後に実施してもかまわない。
【０１９７】
第二エッチング工程の後には、図６に示すように、絶縁膜を、結晶品質改善層３０および反射抑制層３１の順に形成する。結晶品質改善層３０および反射抑制層３１の材料は適宜選択することができ、詳細は前述のとおりである。成膜方法は、先ず結晶品質改善層を形成するためには、プラズマＣＶＤ法、イオンプレーティング法、イオンアシスト蒸着法、イオンビームスパッタ法などの各種成膜方法を使用する事が可能であって、結晶品質改善層形成時に比較的活性な窒素と水素を共に原料として供給しうる方法が好ましい。特に結晶品質改善層３０は、プラズマＣＶＤ法でＮＨ3を原料ガスとして供給しつつ形成する事が好ましい。この際に成膜方法、成膜条件によりステップカバレッジが変わり、絶縁膜の膜厚は、例えば、薄膜結晶層の各層の積層方向における膜厚と、薄膜結晶層の側壁上での膜厚が異なる場合がある。そこで本発明では、絶縁膜の膜厚（絶縁膜を構成する結晶品質改善層３０の膜厚、反射抑制層３１の膜厚をいう場合も含む）をいう場合、薄膜結晶層の各層の積層方向における膜厚をいう。
【０１９８】
絶縁膜全体の厚みは、前述のとおり、Ｔａ＞Ｔｂの関係を満たすように形成することが好ましい（図２参照）。なお、この関係を満たすような絶縁膜全体の厚みは、前述した、結晶品質改善層３０による効果および反射抑制層３１による効果を発現し得るような各層の膜厚だけでなく、第一エッチング工程における第一導電型クラッド層２４のエッチング深さをも考慮して決定することが望ましい。
【０１９９】
また、反射抑制層３１は、結晶品質改善層３０を形成した装置と同一の装置で、連続して形成する事が好ましい。しかし、反射抑制層３１は、比較的活性な窒素と水素を共に原として供給する事は必須ではないため、異なる条件での形成が可能である。
【０２００】
次に、図７に示すように、結晶品質改善層３０および反射抑制層３１の多層膜である絶縁膜の所定部分を除去し、第二導電型側電極２７上の一部で絶縁膜が除去された第二導電型側電極２７の露出部分、第一導電型クラッド層上で絶縁膜が除去された第一電流注入領域３６、装置間分離溝１３内で絶縁膜が除去されたスクライブ領域を形成する。第二導電型側電極２７上の絶縁膜の除去は、第二導電型側電極２７の周辺部分が絶縁膜によって覆われているように実施する。すなわち第二導電型側電極露出部分の表面積は第二電流注入領域の面積よりも小さい。
【０２０１】
絶縁膜の所定部分の除去は、選択された材質によってドライエッチング、ウェットエッチング等のエッチング手法が選択可能である。
【０２０２】
ここで、絶縁膜の所定部分の除去においてウェットエッチング法を用いる場合には、反射抑制層３１の最上層に、ウェットエッチング時の形状制御を容易にする材質を用いることは好ましい。たとえば、反射抑制層３１がＳｉＯxのみの１層で構成される場合には、フッ酸とフッ化アンモニウムの混合液などのウェットエッチャントに対して比較的サイドエッチングが起こりやすい。このため、第二導電型側電極２７の露出部分を高い面積精度で露出したり、あるいは、第一電流注入領域３６を寸法精度よく形成したりする際に、プロセス実施時の時間的なマージン等が少なく困難を伴う。このような場合に、反射抑制層３１を、結晶品質改善層３０側から、ＳｉＯxとＳｉＮxの２層で形成し、最上層、すなわち最後に形成される層をＳｉＮxとする事で、過度なサイドエッチングを抑制する事が可能であって好ましい。このような場合であっても、最上層のＳｉＮxは反射抑制層３１全体の反射率設定にほとんど影響を与えないほどに薄いことが好ましい。
【０２０３】
反射抑制層３１の材料としては、ＡｌＯx、ＳｉＯx、ＴｉＯx、ＭｇＦ2、ＳｉＮxおよびＳｉＯxＮｙから選択される材料がこのましい。また、反射抑制層３１が２層以上の層で形成される場合には、その最上層は、反射抑制層３１全体の反射率設定にほとんど影響を与えないほどに薄く、最上層を除く層のウェットエッチング時のサイドエッチングを抑制する役割を持たせることは好ましい。このように反射抑制層３１が２層以上の層で形成される場合には、最上層はＳｒＦ2などの金属フッ化物、ＳｉＮxなどの窒化物などによって形成が可能であり、特にＳｉＮxであることが好ましい。例えば、絶縁膜を、３０ｎｍの厚さのＳｉＮxからなる単層の結晶品質改善層３０、および３８ｎｍの厚さのＳｉＯxの上に５ｎｍの厚さのＳｉＮxを形成した２層の反射抑制層３１で構成すると、４０５ｎｍの波長において、理論的に０．０２％と極めて低い反射率が実現できる。
【０２０４】
第二導電型側電極２７の露出部分、第一電流注入領域３６、およびスクライブ領域の形成は、別々に行ってもよいが、通常は同時にエッチングで形成する。
【０２０５】
次に、図８に示すように、第一導電型側電極２８を形成する。本形態においては、第一導電型側電極２８は第一電流注入領域の大きさよりも大きな面積に形成され、かつ、第一導電型側電極２８と第二導電型側電極２７は、空間的に重なりを有していない。これは、当該発光素子をハンダなどでフリップチップマウントした際に、サブマウントなどとの十分な密着性を確保するに十分な面積を確保しつつ、第二導電型側電極２７と第一導電型側電極２８との間のハンダ材等による意図しない短絡を防止するのに十分な間隔を確保するために重要である。
【０２０６】
電極材料としては、すでに説明したとおり、第一導電型がｎ型であるとすると、Ｔｉ、Ａｌ、ＡｇおよびＭｏのいずれかから選択される材料、またはすべてを構成元素として含むことが望ましい。電極材料の成膜には、スパッタ、真空蒸着、メッキ等種々の成膜技術を適応可能であり、電極形状とするためには、フォトリソグラフィー技術を用いたリフトオフ法や、メタルマスク等を用いた場所選択的な蒸着等を適宜使用可能である。
【０２０７】
第一導電型側電極２８は、この例では、第一導電型クラッド層２４にその一部が接して形成されるが、第一導電型側コンタクト層が形成されるときはそれに接するように形成することができる。
【０２０８】
本形態の製造方法では、第一導電型側電極２８が、積層構造形成の最終段階にて製造されることにより、プロセスダメージ低減の観点でも有利である。第一導電型がｎ型である場合には、ｎ側電極は、好ましい形態では、Ａｌがその電極材の表面に形成される。この場合に、もしｎ側電極が第二導電型側電極のように絶縁膜の形成よりも前になされると、ｎ側電極表面、すなわちＡｌ金属は、絶縁膜のエッチングプロセスを履歴することになる。絶縁膜のエッチングには、前述のとおりフッ酸系のエッチャントを用いたウェットエッチング等が簡便であるが、Ａｌはフッ酸を含めた各種エッチャントに対する耐性が低く、このようなプロセスを実効的に実施すると電極そのものにダメージが入ってしまう。また、ドライエッチングを実施してもＡｌは比較的反応性が高く酸化を含めたダメージが導入される可能性がある。従って、本発明においては、第一導電型側電極２８の形成が絶縁膜の形成後かつ絶縁膜の予定されている不要部分の除去後に行われることは、電極に対するダメージの低減に効果がある。
【０２０９】
このようにして、図８の構造が形成された後には、各発光素子を１つ１つ分離するために、装置間分離溝１３が形成された位置で、基板２１に対してダイヤモンドスクライブによる傷入れ、レーザスクライブによる基板材料の一部のアブレーションが実施される。
【０２１０】
素子間分離工程の際に、装置間分離溝１３が形成された位置では大部分の薄膜結晶層がないので、薄膜結晶層へのプロセスダメージの導入がほとんどない。また、スクライブ領域に絶縁膜も存在しないので、スクライブ時に、絶縁膜の剥離等が生じる可能性もない。
【０２１１】
傷入れ（スクライブ）が終了した後には、発光素子はブレーキング工程において個々の装置に分割され、好ましくはハンダ材料等によってサブマウントに搭載される。
【０２１２】
以上のようにして、図１に示した発光素子が完成する。
【０２１３】
この製造方法では、説明のとおり薄膜結晶層の形成、第二導電型側電極２７の形成、エッチング工程（第一エッチング工程および第二エッチング工程）、結晶品質改善層３０の形成、反射抑制層３１の形成、結晶品質改善層３０および反射抑制層３１の除去（第二導電型側電極露出部分の形成、第一電流注入領域３６の形成、スクライブ領域の形成）、第一導電型側電極２８の形成は、この順に実施されることが望ましい。この工程順により、第二導電型側電極２７直下の薄膜結晶層のダメージがなく、各プロセス中に意図せず導入された結晶成長層のダメージも結晶品質改善層によって回復されるため、品質として良好な発光素子１０を得ることができる。
【実施例】
【０２１４】
以下に実施例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。また、以下の実施例において参照している図面は、構造を把握しやすくするために敢えて寸法を変えている部分があるが、実際の寸法は以下の文中に記載されるとおりである。
【０２１５】
（実施例１）
図１０に示した発光素子を以下の手順で作製した。関連する工程図として、図３〜８を参照する。
【０２１６】
厚みが４３０μｍのｃ＋面サファイア基板２１を用意し、この上に、まずＭＯＣＶＤ法を用いて、第１のバッファ層２２ａとして１０ｎｍの厚さの低温成長したアンドープのＧａＮを形成し、この後に第２のバッファ層２２ｂとして厚み４．０μｍのアンドープＧａＮを１０４０℃で形成した。
【０２１７】
さらに、第一導電型（ｎ型）クラッド層２４としてＳｉドープ（Ｓｉ濃度５×１０１８ｃｍ−３）のＧａＮ層を４．５μｍの厚さに形成した。さらに活性層構造２５として、バリア層として８６０℃で１３ｎｍの厚さに成膜したアンドープＧａＮ層と、量子井戸層として７２０℃で２ｎｍの厚さに成膜したアンドープＩｎ０．０６Ｇａ０．９４Ｎ層とを、量子井戸層が全部で８層で両側がバリア層となるように交互に成膜した。さらに成長温度を１０００℃にして、第二導電型（ｐ型）クラッド層２６としてＭｇドープ（Ｍｇ濃度５×１０１９ｃｍ−３）Ａｌ０．２Ｇａ０．８Ｎを０．０２μｍの厚さで形成した後、Ｍｇドープ（Ｍｇ濃度５×１０１９ｃｍ−３）ＧａＮを０．１μｍの厚さに形成した。
【０２１８】
この後にＭＯＣＶＤ成長炉の中で徐々に温度を下げて、ウェハーを取り出し、薄膜結晶成長を終了した。
【０２１９】
その後、薄膜結晶成長が終了したウェハーに対してｐ側電極２７を形成するために、フォトリソグラフィー法を用いてｐ側電極２７をリフトオフ法でパターニングする準備をしてレジストパターンを形成した。ここでｐ側電極２７としてＮｉ２０ｎｍ／Ａｕ５００ｎｍを真空蒸着法によって形成し、アセトン中で不要部分をリフトオフ法によって除去した。次いで、熱処理を実施してｐ側電極２７を完成させた。ここまでの工程で完成した構造は、概ね図３に対応する。
【０２２０】
次いで、第一エッチング工程を実施するために、エッチング用マスクの形成を実施した。ここでは、プラズマＣＶＤ法を用いて０．４μｍの厚さのＳｉＮｘをウェハー全面に成膜した。ＳｉＮｘの成膜条件は、基板加熱温度２５０℃、ＳｉＨ4流量９ｓｃｃｍ、ＮＨ3流量１３ｓｃｃｍ、Ｎ2流量２２５ｓｃｃｍにおいて、圧力２００Ｐａ、ＲＦパワー２５０Ｗとした。次に再度フォトリソグラフィー工程を実施してＳｉＮｘマスクをパターニングし、ＳｉＮｘエッチングマスクを作製した。この際には、ＳｉＮｘ膜の不要部分のエッチングはＲＩＥ法により、ＳＦ６プラズマを用いて実施し、後述する第一エッチング工程において薄膜結晶層のエッチングを行わない部分はマスクを残し、かつ予定されている薄膜結晶層のエッチング部分に相当する部分のＳｉＮｘ膜を除去した。ＲＩＥ法によるエッチグ条件は、ＳＦ6流量９０ｓｃｃｍ、圧力２０Ｐａ、ＲＦパワー２３５Ｗとした。
【０２２１】
次いで第一エッチング工程として、第二導電型（ｐ型）クラッド層２６、ＩｎＧａＮ量子井戸層とＧａＮバリア層からなる活性層構造２５を経て第一導電型（ｎ型）クラッド層２４の途中まで、Ｃｌ２ガスを用いたＩＣＰエッチングを実施した。
【０２２２】
次いで、装置間分離溝１３を形成する第二エッチング工程を実施するために、真空蒸着法を用いて、ＳｒＦ２マスクをウェハー全面に形成した。続いて、装置間分離溝１３を形成する領域のＳｒＦ２膜を除去し、薄膜結晶層の装置間分離溝形成用マスク、すなわち、第二エッチング工程用ＳｒＦ２マスクを形成した。
【０２２３】
次いで第二エッチング工程として、装置間分離溝１３に相当する部分の、第二導電型（ｐ型）クラッド層２６、ＩｎＧａＮ量子井戸層とＧａＮバリア層からなる活性層構造２５、第一導電型（ｎ型）クラッド層２４のすべて、およびアンドープＧａＮバッファ層２２の途中までの薄膜結晶層を、Ｃｌ２ガスを用いてＩＣＰエッチングした。この第二エッチング工程中には、ＳｒＦ２マスクはほとんどエッチングされなかった。装置間分離溝１３の幅は、マスクの幅どおり形成できた。
【０２２４】
第二エッチング工程によって装置間分離溝１３を形成後は、不要となったＳｒＦ２マスクを除去した。続いて、ＳｉＮｘマスクをバッファフッ酸を用いてすべて除去した。ここにおいてもｐ側電極表面にはＡｕが露出していたため、まったく変質しなかった。ここまでの工程で完成した構造は、概ね図５に対応する。
【０２２５】
次いで、プラズマＣＶＤ法によって、ＳｉＮxからなる結晶品質改善層３０を３０ｎｍの膜厚で形成した。このときの基板加熱温度４００℃とした。ＳｉＮxの成膜条件は、ＳｉＨ4流量５ｓｃｃｍ、ＮＨ3流量１３ｓｃｃｍ、Ｎ2流量２２５ｓｃｃｍにおいて、圧力４５Ｐａ、ＲＦパワー３００Ｗとした。
【０２２６】
さらに、薄膜結晶層側から絶縁膜に垂直入射した光の反射率を０．０２％とすべく、結晶品質改善層３０の形成後、プラズマＣＶＤ法によって、反射抑制層３１をＳｉＯｘを３８ｎｍ、続いてＳｉＮxを５ｎｍの膜厚でウェハー全面に形成した。ここまでの工程で得られた構造は、概ね図６に対応する。
【０２２７】
ＳｉＯｘの成膜条件は、基板加熱温度４００℃、ＳｉＨ4流量９ｓｃｃｍ、Ｎ2Ｏ流量１８０ｓｃｃｍ、において、圧力２００Ｐａ、ＲＦパワー３００Ｗとした。絶縁膜の最上層である、ＳｉＮｘの成膜条件は、基板加熱温度４００℃、ＳｉＨ4流量５ｓｃｃｍ、ＮＨ3流量１３ｓｃｃｍ、Ｎ2流量２２５ｓｃｃｍにおいて、圧力４５Ｐａ、ＲＦパワー３００Ｗとした。
【０２２８】
ここで、本実施例と同様に薄膜結晶成長が終了したウェハーを用意し、プラズマＣＶＤ法によって、結晶品質改善層（絶縁膜の最上層）の形成と同一条件にてＳｉＮx膜を８０ｎｍの厚さで形成した屈折率確認予備実験を行い、分光エリプソメータにより屈折率を測定したところ、４０５ｎｍの波長においては、１．９２であった。同様に、プラズマＣＶＤ法によって、反射抑制層の第一層の形成と同一条件にてＳｉＯx膜を１００ｎｍの厚さで形成した屈折率確認予備実験を行い、分光エリプソメータにより屈折率を測定したところ、４０５ｎｍの波長においては、１．４５であった。
【０２２９】
図１１に、ＧａＮ上に、ＳｉＮxからなる結晶品質改善層を膜厚３０ｎｍで成膜し、さらにその上にＳｉＯxおよびＳｉＮxからなる反射抑制層を成膜することによって絶縁膜を形成する際の、絶縁膜の最上層であるＳｉＮxを５ｎｍの膜厚とした場合の、４０５ｎｍの波長における、絶縁膜の反射率とＳｉＯｘの膜厚との関係のグラフを示す。この計算に使用したＳｉＮxおよびＳｉＯxの４０５ｎｍの波長における屈折率は、上記の屈折率確認予備実験より、それぞれ１．９２および１．４５とした。このグラフから明らかなように、絶縁膜の反射率は、反射抑制層のＳｉＯxの膜厚が３８ｎｍのときに最も小さく、その値は０．０２％である。
【０２３０】
次いで、Ｎｉ−Ａｕからなるｐ側電極２７上のｐ側電極露出部分と、第一導電型（ｎ型）クラッド層２４上のｎ側電流注入領域と、装置間分離溝内のスクライブ領域とを同時に形成すべく、結晶品質改善層３０および反射抑制層３１の一部分の除去のために、フォトリソグラフィー技術を用いてレジストマスクを形成した。次いでフッ酸系のエッチャントで、レジストマスクで覆われていない部分の結晶品質改善層３０および反射抑制層３１を除去した。ここで、ウェットエッチング後のサイドエッチング量は、絶縁膜の最上層のＳｉＮxが無い場合に比べて、３分の１に低減された。
【０２３１】
この後に、不要となったレジストマスクは、アセトンで除去した。ここまでの工程で絶縁膜が形成され、ここまでの工程で得られた構造は、概ね図７に対応する。
【０２３２】
次いで、ｎ側電極２８を形成するために、フォトリソグラフィー法を用いてｎ側電極をリフトオフ法でパターニングする準備のために、レジストパターンを形成した。ここでｎ側電極２８としてＴｉ（２０ｎｍ）／Ａｌ（３００ｎｍ）を真空蒸着法でウェハー全面に形成し、アセトン中で不要部分をリフトオフ法によって除去した。次いで、その後熱処理を実施してｎ側電極２８を完成させた。ｎ側電極２８は、その面積がｎ側電流注入領域よりも大きくなるように、かつ、ｐ側電極２７との重なりを有さないように形成し、金属ハンダによるフリップチップボンディングが容易で、かつ放熱性等にも配慮した。Ａｌ電極は、プラズマプロセス等により変質しやすく、かつ、フッ酸等によってもエッチングされるが、素子作製プロセスの最後にｎ側電極２８の形成を行ったことから、まったくダメージを受けなかった。ここまでの工程で完成した構造は、概ね図８に対応する。
【０２３３】
次いで、ウェハー上に形成された１つ１つの発光素子を分割するために、レーザスクライバーを用いて薄膜結晶成長側から装置間分離溝１３内にスクライブラインを形成した。さらにこのスクライブラインに沿ってサファイア基板２１をブレーキングし、１つ１つの発光素子を完成させた。この際に、薄膜結晶層へのダメージ導入はなかった。
【０２３４】
次いで、この素子を金属ハンダ４２を用いてサブマウント４０の金属層４１と接合し、図１０に示す発光素子を完成させた。この際には、素子の意図しない短絡等は発生しなかった。さらに、金属製のパッケージに搭載し、発光素子を完成させた。
【０２３５】
完成した発光素子は、初期特性として、３５０ｍＡ電流注入時に全放射束が１８５ｍＷであって、発光波長（中心波長）のピークは４０１ｎｍであった。
【０２３６】
さらにこの発光素子を、青色蛍光体、緑色蛍光体および赤色蛍光体を含有する蛍光体ペーストで封止し、白色光を発する発光源を作製した。
【０２３７】
蛍光体ペーストは、封止液に蛍光体を含有させたものである。封止液の作製では、まず、両端末シラノールジメチルシリコーンオイル（モメンティブ・パフォーマンス・マテリアルズ・ジャパン合同会社（旧社名はＧＥ東芝シリコーン）製、ＸＣ９６−７２３）３８５ｇ、メチルトリメトキシラン１０．２８ｇ、および触媒としてジルコニウムテトラアセチルアセトネート粉末０．７９１ｇを、室温にて１５分間攪拌し、その後、１００℃全還流下で３０分間攪拌しつつ初期加水分解を行った。続いて、窒素を液中に吹き込みながら、１００℃にて１時間攪拌し、さらに１３０℃に昇温して５．５時間重合反応を継続し、粘度３８９ｍＰａ・ｓの反応液を得た。得られた反応液を室温まで冷却した後、減圧加熱条件（１２０℃、１ｋＰａ）下で２０分間保持することにより、粘度５８４ｍＰａ・ｓの封止液を得た。
【０２３８】
得られた封止液１ｇ、疎水性ヒュームドシリカ（日本アエロジル社製、ＲＸ２００）０．１２ｇ、赤色蛍光体（（Ｓｒ，Ｃａ）ＡｌＳｉＮ３：Ｅｕ）０．０１１５ｇ、緑色蛍光体（（Ｂａ，Ｓｒ）２ＳｉＯ４：Ｅｕ）０．０２２１ｇ、および青色蛍光体（ＢａＭｇＡｌ１０Ｏ１７：Ｅｕ）０．１８９１ｇを脱泡しつつ混合して蛍光体ペーストを得た。
【０２３９】
蛍光体ペーストによる発光素子の封止は、ピペットを用いて、蛍光体ペースト４０μｌを前出の発光素子に滴下し、９０℃〜１５０℃の高温下で６時間保持して封止液を硬化させることで行なった。
【０２４０】
得られた発光源について、温度８５℃、湿度８５％の環境において、発光素子に３５０ｍＡの電流を注入して高温高湿寿命試験を実施した。この結果、１０００時間後の白色光の光束は試験開始直後の光束に対して８％しか低減せず、安定した駆動が実現された。
【０２４１】
（実施例２）
絶縁膜を、薄膜結晶層側から絶縁膜に垂直入射した光の反射率を０．０２％とすべく、ＳｉＮxからなる結晶品質改善層の膜厚が３０ｎｍとなるとともに、ＳｉＯｘからなる反射抑制層の膜厚が５０ｎｍとなるように形成し、絶縁膜の最上層としてのＳｉＮxを形成しなかったこと以外は、実施例１と同様にして発光素子を作製した。
【０２４２】
図１２に、ＧａＮ上に、ＳｉＮxからなる結晶品質改善層を膜厚３０ｎｍで成膜し、さらにその上にＳｉＯｘからなる反射抑制層を成膜することによって絶縁膜を形成した場合の、４０５ｎｍの波長における、絶縁膜の反射率と反射抑制層（ＳｉＯｘ）の膜厚との関係のグラフを示す。この計算に使用したＳｉＮxおよびＳｉＯxの４０５ｎｍの波長における屈折率は、実施例１における屈折率確認予備実験より、それぞれ１．９２および１．４５とした。このグラフから明らかなように、絶縁膜の反射率は反射抑制層の膜厚が５０ｎｍのときに最も小さく、その値は０．０２％である。
【０２４３】
また、完成した発光素子は、初期特性として３５０ｍＡ電流注入時に全放射束が１８４ｍＷであって、発光波長（中心波長）のピークは４００ｎｍであった。
【０２４４】
さらに、完成した発光素子を用いて、実施例１と同様にして白色光を発する発光源を作製した。得られた発光源について、実施例１と同じ条件で高温高湿寿命試験を実施した。その結果、１０００時間後の白色光の光束は試験開始直後の光束に対して８％しか低減せず、安定した駆動が実現された。
【０２４５】
（実施例３）
絶縁膜を、薄膜結晶層側から絶縁膜に垂直入射した光の反射率を０．６％とすべく、ＳｉＮxからなる結晶品質改善層の膜厚が１０ｎｍとなるとともに、ＳｉＯｘからなる反射抑制層の膜厚が６２ｎｍとなるように形成し、絶縁膜の最上層としてのＳｉＮxを形成しなかったこと以外は、実施例１と同様にして発光素子を作製した。
【０２４６】
図１３に、ＧａＮ上に、ＳｉＮxからなる結晶品質改善層を膜厚１０ｎｍで成膜し、さらにその上にＳｉＯｘからなる反射抑制層を成膜することによって絶縁膜を形成した場合の、４０５ｎｍの波長における、絶縁膜の反射率と反射抑制層（ＳｉＯｘ）の膜厚との関係のグラフを示す。この計算に使用したＳｉＮxおよびＳｉＯxの４０５ｎｍの波長における屈折率は、実施例１における屈折率確認予備実験より、それぞれ１．９２および１．４５とした。このグラフから明らかなように、絶縁膜の反射率は反射抑制層の膜厚が６２ｎｍのときに最も小さく、その値は０．６％である。
【０２４７】
また、完成した発光素子は、初期特性として、３５０ｍＡ電流注入時に全放射束が１８４ｍＷであって、発光波長（中心波長）のピークは４００ｎｍであった。
【０２４８】
さらに、完成した発光素子を用いて、実施例１と同様にして白色光を発する発光源を作製した。得られた発光源について、実施例１と同じ条件で高温高湿寿命試験を実施した。その結果、１０００時間後の白色光の光束は試験開始直後の光束に対して９％しか低減せず、安定した駆動が実現された。
【０２４９】
（実施例４）
絶縁膜を、薄膜結晶層側から絶縁膜に垂直入射した光の反射率を１．９％とすべく、ＳｉＮxからなる結晶品質改善層の膜厚を５０ｎｍとし、さらに、反射抑制層を、電子ビーム蒸着法による、ＭｇＦ2からなる膜厚５３ｎｍの層とし、絶縁膜の最上層としてのＳｉＮxを形成せず、ＭｇＦ2の所定部分の除去にＡｒガスを使用したイオンミリングを用いたこと以外は、実施例１と同様にして発光素子を作製した。ＭｇＦ2の成膜条件は、基板加熱温度３００℃、加速電圧６ｋＶ、成膜開始時真空度は５．５×１０−４Ｐａであった。
【０２５０】
ここで、実施例１と同様に薄膜結晶成長が終了したウェハーを用意し、電子ビーム蒸着法によって、本実施例の反射抑制層の形成と同一条件にてＭｇＦ2膜を１１０ｎｍの厚さで形成した屈折率確認予備実験を行い、分光エリプソメータにより屈折率を測定したところ、４０５ｎｍの波長においては、１．３９であった。
【０２５１】
図１４に、ＧａＮ上に、ＳｉＮxからなる結晶品質改善層を膜厚５０ｎｍで成膜し、さらにその上にＭｇＦ2からなる反射抑制層を成膜することによって絶縁膜を形成した場合の、４０５ｎｍの波長における、絶縁膜の反射率と反射抑制層（ＭｇＦ2）の膜厚との関係のグラフを示す。この計算に使用したＳｉＮxおよびＭｇＦ2の４０５ｎｍの波長における屈折率は、実施例１および本実施例の屈折率確認予備実験より、それぞれ１．９２および１．３９とした。このグラフから明らかなように、絶縁膜の反射率は反射抑制層の膜厚が５３ｎｍのときに最も小さく、その値は１．９％である。
【０２５２】
また、完成した発光素子は、初期特性として、３５０ｍＡ電流注入時に全放射束が１８１ｍＷであって、発光波長（中心波長）のピークは４０１ｎｍであった。
【０２５３】
さらに、完成した発光素子を用いて、実施例１と同様にして白色光を発する発光源を作製した。得られた発光源について、実施例１と同じ条件で高温高湿寿命試験を実施した。その結果、１０００時間後の白色光の光束は試験開始直後の光束に対して１１％しか低減せず、安定した駆動が実現された。
【０２５４】
（実施例５）
絶縁膜を、薄膜結晶層側から絶縁膜に垂直入射した光の反射率を０．５％とすべく、ＳｉＮxからなる結晶品質改善層の膜厚を１０ｎｍとし、さらに、反射抑制層を、電子ビーム蒸着法によるＴｉＯ2からなる膜厚４２．６ｎｍの層、および電子ビーム蒸着法によるＳｉＯｘからなる膜厚７７ｎｍの層の２層構造とし、絶縁膜の最上層としてのＳｉＮxを形成しなかったこと以外は、実施例１と同様にして発光素子を作製した。
【０２５５】
ＴｉＯ2の成膜条件は、基板加熱温度２５０℃、加速電圧６ｋＶで、成膜開始時真空度が１．５×１０−２ＰａとなるようにＯ2を導入した。続いて成膜したＳｉＯｘの成膜条件は、基板加熱温度２５０℃、加速電圧６ｋＶ、成膜開始時真空度が２．０×１０−２ＰａとなるようにＯ2を導入した。
【０２５６】
ここで、実施例１と同様に薄膜結晶成長が終了したウェハーを用意し、電子ビーム蒸着法によって、本実施例の反射抑制層の第一層の形成と同一条件にてＴｉＯ2膜を７０ｎｍの厚さで形成した屈折率確認予備実験を行い、分光エリプソメータにより屈折率を測定したところ、４０５ｎｍの波長においては、２．３８であった。同様に、電子ビーム蒸着法によって、反射抑制層の第二層の形成と同一条件にてＳｉＯx膜を１００ｎｍの厚さで形成した屈折率確認予備実験を別に行い、分光エリプソメータにより屈折率を測定したところ、４０５ｎｍの波長においては、１．４７であった。
【０２５７】
図１５に、ＧａＮ上に、ＳｉＮxからなる結晶品質改善層を膜厚１０ｎｍで成膜し、さらにその上に、ＴｉＯ2（膜厚４２．６ｎｍ）およびＳｉＯｘの２層構造の反射抑制層を成膜することによって絶縁膜を形成した場合の、４０５ｎｍの波長における、絶縁膜の反射率とＳｉＯｘの膜厚との関係のグラフを示す。この計算に使用したＳｉＮx、ＴｉＯ2およびＳｉＯｘの４０５ｎｍの波長における屈折率は、実施例１および本実施例の屈折率確認予備実験より、それぞれ１．９２、２．３８および１．４７とした。このグラフから明らかなように、絶縁膜の反射率はＳｉＯｘの膜厚が７７ｎｍのときに最も小さく、その値は０．５％である。
【０２５８】
また、完成した発光素子は、初期特性として、３５０ｍＡ電流注入時に全放射束が１８２ｍＷであって、発光波長（中心波長）のピークは４０２ｎｍであった。
【０２５９】
さらに、完成した発光素子を用いて、実施例１と同様にして白色光を発する発光源を作製した。得られた発光源について、実施例１と同じ条件で高温高湿寿命試験を実施した。その結果、１０００時間後の白色光の光束は試験開始直後の光束に対して１０％しか低減せず、安定した駆動が実現された。
【０２６０】
（実施例６）
薄膜結晶成長工程および絶縁膜の形成を以下の（１）〜（２）のように実施したこと以外は実施例１と同様にして発光素子を作製した。
（１）薄膜結晶層の成長において、活性層構造２５の量子井戸層として、アンドープＩｎ0．1Ｇａ0．9Ｎ層とした。
（２）絶縁膜を、薄膜結晶層側から絶縁膜に垂直入射した光の反射率を０．０２％とすべく、ＳｉＮxからなる結晶品質改善層の膜厚を２５ｎｍとし、さらに、ＳｉＯｘからなる反射抑制層の膜厚を６２ｎｍとし、絶縁膜の最上層としてのＳｉＮxを形成しなかった。
【０２６１】
ここで、実施例１と同様に屈折率確認予備実験を別に行い、分光エリプソメータにより屈折率を測定したところ、４６０ｎｍの波長においては、ＳｉＮxは１．９１であり、ＳｉＯｘは１．４４であった。
【０２６２】
図１６に、ＧａＮ上に、ＳｉＮxからなる結晶品質改善層を膜厚２５ｎｍで成膜し、さらにその上に、ＳｉＯｘからなる反射抑制層を成膜することによって絶縁膜を形成した場合の、４６０ｎｍの波長における、絶縁膜の反射率と反射抑制層（ＳｉＯｘ）の膜厚との関係のグラフを示す。この計算に使用したＳｉＮxおよびＳｉＯｘの４６０ｎｍの波長における屈折率は、本実施例の屈折率確認予備実験より、それぞれ１．９１および１．４４とした。このグラフから明らかなように、絶縁膜の反射率は反射抑制層の膜厚が６２ｎｍのときに最も小さく、その値は０．０２％である。
【０２６３】
完成した発光素子は、初期特性として、３５０ｍＡ電流注入時に全放射束が２５１ｍＷであって、発光波長（中心波長）のピークは４５９ｎｍであった。
【０２６４】
さらに、完成した発光素子を用いて、以下に示すようにして、白色光を発する発光源を作製した。
【０２６５】
両末端シラノールジメチルシリコーンオイル（ＧＥ東芝シリコーン製、ＸＣ９６−７２３）１４０ｇ、フェニルトリメトキシシラン１４ｇ、及び、触媒としてジルコニウムテトラアセチルアセトネート粉末０．３０８ｇを、室温にて１５分間攪拌し、その後、１２０℃全還流下で３０分間攪拌しつつ初期加水分解を行った。続いて、窒素を液中に吹き込みながらさらに６時間攪拌を行なった。得られた反応液を室温まで冷却した後、減圧加熱条件（１２０℃、１ｋＰａ）下で２０分間保持することにより、封止液を得た。
【０２６６】
得られた封止液１ｇ、疎水性ヒュームドシリカ（日本アエロジル社製、ＲＸ２００）０．０７ｇ、赤色蛍光体（ＣａＡｌＳｉＮ３：Ｅｕ）０．００７９ｇ、および緑色蛍光体（Ｃａ3（Ｓｃ，Ｍｇ）2Ｓｉ3Ｏ12：Ｃｅ）０．０７２１ｇを脱泡しつつ混合して蛍光体ペーストを得た。
【０２６７】
次いで、得られた蛍光体ペースト４０μｌを、ピペットを用いて前出の発光素子に滴下し、実施例１と同じ条件で硬化させ、発光源を得た。
【０２６８】
得られた発光源について、実施例１と同じ条件で高温高湿寿命試験を実施した。その結果、１０００時間後の白色光の光束は試験開始直後の光束に対して１％しか低減せず、安定した駆動が実現された。
【０２６９】
（実施例７）
実施例７では、第一エッチング工程におけるエッチング用マスクをプラズマＣＶＤ法によるＳｉＯxにより形成したこと、およびＳｉＯxの所定部分のエッチングに、バッファフッ酸を用いたこと以外は実施例１と同様にして発光素子を作製した。ここで、エッチング用マスクとしてのＳｉＯｘの成膜条件は、基板加熱温度４００℃、ＳｉＨ4流量９ｓｃｃｍ、Ｎ2Ｏ流量１８０ｓｃｃｍ、において、圧力２００Ｐａ、ＲＦパワー３００Ｗとした。
【０２７０】
完成した発光素子は、初期特性として３５０ｍＡ電流注入時に全放射束が１８３ｍＷであって、発光波長（中心波長）のピークは４０２ｎｍであった。
【０２７１】
さらに、完成した発光素子を用いて、実施例１と同様にして白色光を発する発光源を作製した。得られた発光源について、実施例１と同じ条件で高温高湿寿命試験を実施した。その結果、１０００時間後の白色光の光束は試験開始直後の光束に対して９％しか低減せず、安定した駆動が実現された。
【０２７２】
（実施例８）
実施例８では、実施例１による発光素子の作製工程を想定した幾つかの段階で、薄膜結晶層の結晶品質改善効果を確認した。
【０２７３】
まず、発光波長（中心波長）のピークを４６５ｎｍに変更した以外は実施例１と同様にして薄膜結晶成長したウェハーを用意し、この段階で、得られた薄膜結晶層の品質を確認するために、ＰＬ強度の測定を行った。ここで、用いた光の励起波長は３２５ｎｍで、励起密度は０．７ｍＷ／ｃｍ2とした。この段階（薄膜結晶成長段階）における代表的な位置でのＰＬ強度を、図１７に太い実線で示す。なお、ＰＬ積分強度は、サファイア基板と薄膜結晶層界面における干渉ピークを含んで測定した。
【０２７４】
次に、薄膜結晶層の上に、プラズマＣＶＤ法を用いて０．４μｍの厚みのＳｉＮx膜を成膜した。これは、実施例１において第一エッチング工程のためのエッチングマスクとなるＳｉＮxをウェハー全面に成膜したことに相当する。ＳｉＮx膜の成膜条件は、実施例１における第一エッチング工程のためのエッチング用マスクとなるＳｉＮxの成膜条件と同じとした。
【０２７５】
ＳｉＮx膜の成膜後にＰＬ測定を実施したところ、ウェハー面内の平均ＰＬ積分強度は薄膜結晶成長段階と比較して１．９５倍となり、大きく上昇した。この段階（マスク成膜段階）における、代表的な位置におけるＰＬ強度を、図１７に細い実線で示す。よって、第一エッチング工程のためのエッチングマスクとなるＳｉＮx膜を成膜することによって、薄膜結晶層の結晶品質改善に効果があることが確認された。
【０２７６】
また、この段階で、ＳｉＮx膜の水素原子の濃度をＳＩＭＳ（Ｓｅｃｏｎｄａｒｙ  Ｉｏｎ  Ｍａｓｓ  Ｓｐｅｃｔｒｏｓｃｏｐｙ）によって測定した。測定には、Ｑ−ｐｏｌｅ型ＳＩＭＳを用いた。また、水素原子の濃度は既知の標準試料を同時に測定し、定量を行った。測定の結果、水素原子の濃度は３．５×１０21ａｔｏｍｓ／ｃｍ3であった。
【０２７７】
さらに、ＳｉＮx膜の窒素原子の濃度を、ＸＰＳ（Ｘ−ｒａｙ  Ｐｈｏｔｏｅｌｅｃｔｒｏｎ  Ｓｐｅｃｔｒｏｓｃｏｐｙ）によって測定した。測定には、励起Ｘ線としてＭｇＫα線を用いた。また、取り出し角度４５度で光電子を検出した。測定の結果、窒素原子の濃度は４６ａｔｏｍｉｃ％であった。
【０２７８】
さらに、分光エリプソメータによって、ＳｉＮx膜の屈折率を測定したところ、４０５ｎｍの波長において、１．９２であり、６３３ｎｍの波長においては、１．８８であった。
【０２７９】
次に、ＳｉＮx膜上にフォトリソグラフィー工程を実施してレジストパターンを形成した。その後、露出したＳｉＮx膜の部分を、ＲＩＥ法を用いて、ＳＦ6プラズマにより除去した。ＲＩＥ法によるエッチング条件は、ＳＦ6流量９０ｓｃｃｍ、圧力２０Ｐａ、ＲＦパワー２３５Ｗとした。
【０２８０】
次いで、レジストパターンをアセトンにより全て除去した。これは、実施例１において、ＳｉＮｘマスクをパターニングし、ＳｉＮｘエッチングマスクを作製したことに相当する。
【０２８１】
この段階（マスク除去段階）で、ＳｉＮx膜の除去部分の１点においてＰＬ強度を測定したところ、薄膜結晶成長段階のほぼ同じ位置のＰＬ強度と比較して１．５４倍であり、ＰＬ強度の改善効果は確認されたものの、マスク成膜段階でのＰＬ強度と比較すると低下しており、改善効果の程度が減少した。この段階における、代表的な位置におけるＰＬ強度を、図１７に破線で示す。
【０２８２】
続いて、残ったＳｉＮx膜をバッファフッ酸により全て除去し、再度、ウェハー全面にプラズマＣＶＤ法によりＳｉＮx膜を３０ｎｍの膜厚で成膜した。これは、実施例１において、絶縁膜の第一層目として結晶品質改善層をウェハー全面に成膜したことに相当する。ＳｉＮx膜の成膜条件は、実施例１における結晶品質改善層の成膜条件と同じとした。
【０２８３】
ここで、マスク除去段階においてＳｉＮx膜を除去してＰＬ強度を測定したのとほぼ同じ位置のＰＬ強度を測定したところ、薄膜結晶成長段階のほぼ同じ位置でのＰＬ強度と比較して１．９０倍であった。この工程においても、ＳｉＮx膜の成膜による結晶品質改善層の効果が確認された。この段階（結晶品質改善層成膜段階）における、代表的な位置におけるＰＬ強度を、図１７に、四角で示されるデータポイントを細い実線で結んだ曲線で示す。
【０２８４】
続いて、実施例１と同様の条件で、プラズマＣＶＤ法により、反射抑制層に相当する、ＳｉＯｘを３８ｎｍの膜厚で、続いてＳｉＮｘを５ｎｍの膜厚でウェハー全面に形成した。この段階においても、結晶品質改善層の効果は持続されていた。
【０２８５】
（実施例９）
実施例９では、実施例７と同様の条件で反射抑制層の形成までを行ない、その途中の幾つかの段階で、実施例８と同様にして、ＰＬ強度を測定した。測定の結果、薄膜結晶成長段階でのＰＬ強度との相対比で、マスク成膜段階では１．１４倍と、ＰＬ強度の大きな向上は見られなかった。また、マスク除去段階では、同じく０．９３倍であり、ＰＬ強度は低下した。しかし、結晶品質改善層成膜段階では１．８５倍となり、ＳｉＮx膜による結晶品質改善効果が確認された。この結晶品質改善効果は、反射抑制層の成膜段階においても持続されていた。
【０２８６】
（実施例１０）
厚みが４３０μｍのｃ＋面サファイア基板２１を用意し、この上に、まずＭＯＣＶＤ法を用いて、第１のバッファ層２２ａとして２０ｎｍの厚さの低温成長したアンドープのＧａＮを形成し、この後に第２のバッファ層２２ｂとして厚み１．０μｍのアンドープＧａＮを１０７０℃で形成した。
【０２８７】
さらに、第一導電型（ｎ型）クラッド層２４としてＳｉドープ（Ｓｉ濃度５×１０１８ｃｍ−３）のＧａＮ層を３．０μｍの厚さに形成した。さらに活性層構造２５として、バリア層として７７５℃で１２ｎｍの厚さに成膜したアンドープＧａＮ層と、量子井戸層として７７５℃で１．２ｎｍの厚さに成膜したアンドープＩｎ０．０７Ｇａ０．９３Ｎ層とを、量子井戸層が全部で５層で両側がバリア層となるように交互に成膜した。さらに成長温度を９７０℃にして、第二導電型（ｐ型）クラッド層２６としてＭｇドープ（Ｍｇ濃度５×１０１９ｃｍ−３）Ａｌ０．１Ｇａ０．９Ｎを０．０１μｍの厚さで形成した後、Ｍｇドープ（Ｍｇ濃度５×１０１９ｃｍ−３）Ａｌ０．０３Ｇａ０．９７Ｎを２０ｎｍの厚さに形成した。
【０２８８】
この後にＭＯＣＶＤ成長炉の中で徐々に温度を下げて、ウェハーを取り出し、薄膜結晶成長を終了した。
【０２８９】
この段階で、得られた薄膜結晶層の品質を確認する為に、ＰＬ強度の測定を行った。ここで、用いた光の励起波長は３２５ｎｍで、励起密度は０．７ｍＷ／ｃｍ2とした。
【０２９０】
次にプラズマＣＶＤ法を用いて、薄膜結晶層の上に、基板加熱温度３５０℃、ＳｉＨ4流量７ｓｃｃｍ、ＮＨ3流量１３ｓｃｃｍ、Ｎ2流量２２５ｓｃｃｍ、圧力１００Ｐａ、ＲＦパワー２００Ｗの成膜条件において、ＳｉＮx膜を０．１２５μｍの膜厚で成膜した。
【０２９１】
成膜後にＰＬ測定を実施したところ、ウェハー面内の平均ＰＬ積分強度は薄膜結晶成長後と比較して１．５９倍となり、薄膜結晶構造の異なるウェハーにおいても、ＰＬ積分強度の向上が確認された。
【０２９２】
次に、ＳｉＮx膜上にフォトリソグラフィー工程を実施してレジストパターンを形成した。その後、露出したＳｉＮx膜の部分を、バッファフッ酸により除去した。次いでレジストパターンをアセトンにより全て除去した。
【０２９３】
ここで、ＳｉＮx膜の除去部分の１点においてＰＬ強度を測定したところ、薄膜結晶成長後のほぼ同じ位置のＰＬ強度と比較して１．４１倍であり、ＰＬ強度の改善効果は確認されたものの、マスク成膜段階でのＰＬ強度と比較するとＰＬ強度は若干低下し、改善効果の程度が減少した。
【０２９４】
続いて、残ったＳｉＮx膜をバッファフッ酸により全て除去し、再度、ウェハー全面にプラズマＣＶＤ法によりＳｉＮx膜を５０ｎｍの膜厚で成膜した。ＳｉＮｘ膜の成膜条件は、基板加熱温度２５０℃、ＳｉＨ4流量９ｓｃｃｍ、ＮＨ3流量１３ｓｃｃｍ、Ｎ2流量２２５ｓｃｃｍ、圧力２００Ｐａ、ＲＦパワー２５０Ｗとした。
【０２９５】
ここで、前工程においてＳｉＮx膜の所定部分をバッファフッ酸を用いて除去してＰＬ強度を測定したのとほぼ同じ位置のＰＬ強度を測定したところ、薄膜結晶成長後のほぼ同じ位置のＰＬ強度と比較して１．５５倍であり、この工程においても、ＳｉＮx成膜による結晶品質改善の効果が確認された。
【０２９６】
（実施例１１）
実施例１と同様にして薄膜結晶成長したウェハーを用意し、この段階で、得られた薄膜結晶層の品質を確認するために、ＰＬ強度の測定を行った。ここで、用いた光の励起波長は３２５ｎｍで、励起密度は０．７ｍＷ／ｃｍ2とした。この段階（薄膜結晶成長段階）における代表的な位置でのＰＬ強度を、図１８に太い実線で示す。なお、ＰＬ積分強度は、サファイア基板と薄膜結晶層界面における干渉ピークを含んで測定した。
【０２９７】
次に、薄膜結晶層の上に、プラズマＣＶＤ法を用いて０．１９μｍの厚みのＳｉＯxＮy膜を成膜した。これは、実施例１において第一エッチング工程のためのエッチングマスクとなるＳｉＯxＮyをウェハー全面に成膜したことに相当する。ＳｉＯxＮy膜の成膜条件は、基板加熱温度２５０℃、ＳｉＨ4流量７ｓｃｃｍ、ＮＨ3流量１３ｓｃｃｍ、Ｎ2Ｏ流量１０ｓｃｃｍ、Ｎ2流量１００ｓｃｃｍにおいて、圧力１５０Ｐａ、ＲＦパワー２５０Ｗとした。
【０２９８】
ＳｉＯxＮy膜の成膜後にＰＬ測定を実施したところ、ウェハー面内の平均ＰＬ積分強度は薄膜結晶成長段階と比較して１．３０倍と上昇した。この段階（マスク成膜段階）における、代表的な位置におけるＰＬ強度を、図１８に細い実線で示す。よって、第一エッチング工程のためのエッチングマスクとなるＳｉＯxＮy膜を成膜することによって、薄膜結晶層の結晶品質改善に効果があることが確認された。
【０２９９】
分光エリプソメータによって、ＳｉＯxＮy膜の屈折率を測定したところ、４０５ｎｍの波長において、１．７１であり、６３３ｎｍの波長においては、１．６８であった。
【０３００】
次に、ＳｉＯxＮy膜上にフォトリソグラフィー工程を実施してレジストパターンを形成した。その後、露出したＳｉＯxＮy膜の部分を、フッ酸およびフッ化アンモニウムの混合液（体積比で１：５）を用いて除去した。エッチングは室温で１０分間行った。
【０３０１】
次いで、レジストパターンをアセトンにより全て除去した。これは、実施例１において、ＳｉＯxＮyマスクをパターニングし、ＳｉＯxＮyエッチングマスクを作製したことに相当する。
【０３０２】
この段階（マスク除去段階）で、ＳｉＯxＮy膜の除去部分の１点においてＰＬ強度を測定したところ、薄膜結晶成長段階のほぼ同じ位置のＰＬ強度と比較して１．１６倍であり、マスク成膜段階でのＰＬ強度と比較すると低下しており、改善効果の程度が減少した。しかしながら、この段階においても、結晶品質改善層の効果は持続されていた。この段階における、代表的な位置におけるＰＬ強度を、図１８に破線で示す。
【０３０３】
（実施例１２）
発光波長（中心波長）のピークを４６５ｎｍに変更した以外は、実施例１１と同様にして薄膜結晶成長したウェハーを用意し、この段階で、得られた薄膜結晶層の品質を確認するために、ＰＬ強度の測定を行った。この段階（薄膜結晶成長段階）における代表的な位置でのＰＬ強度を、図１９に太い実線で示す。なお、ＰＬ積分強度は、サファイア基板と薄膜結晶層界面における干渉ピークを含んで測定した。
【０３０４】
次に、薄膜結晶層の上に、プラズマＣＶＤ法を用いて０．１９μｍの厚みのＳｉＯxＮy膜を成膜した。ＳｉＯxＮy膜の成膜条件は、基板加熱温度２５０℃、ＳｉＨ4流量７ｓｃｃｍ、ＮＨ3流量１３ｓｃｃｍ、Ｎ2Ｏ流量２０ｓｃｃｍ、Ｎ2流量１００ｓｃｃｍにおいて、圧力１５０Ｐａ、ＲＦパワー２５０Ｗとした。
【０３０５】
ＳｉＯxＮy膜の成膜後にＰＬ測定を実施したところ、ウェハー面内の平均ＰＬ積分強度は薄膜結晶成長段階と比較して１．１６倍と上昇した。この段階（マスク成膜段階）における、代表的な位置におけるＰＬ強度を、図１９に細い実線で示す。よって、第一エッチング工程のためのエッチングマスクとなるＳｉＯxＮy膜を成膜することによって、薄膜結晶層の結晶品質改善に効果があることが確認された。
【０３０６】
分光エリプソメータによって、ＳｉＯxＮy膜の屈折率を測定したところ、４０５ｎｍの波長において、１．５９であり、６３３ｎｍの波長においては、１．５６であった。
【０３０７】
次に、実施例１１と同様にして、ＳｉＯxＮy膜上にフォトリソグラフィー工程を実施してレジストパターンを形成した。その後、露出したＳｉＯxＮy膜の部分を、フッ酸およびフッ化アンモニウムの混合液を用いて除去した。次いで、レジストパターンをアセトンにより全て除去した。
【０３０８】
この段階（マスク除去段階）で、ＳｉＯxＮy膜の除去部分の１点においてＰＬ強度を測定したところ、薄膜結晶成長段階のほぼ同じ位置のＰＬ強度と比較して１．１２倍であり、マスク成膜段階でのＰＬ強度と比較すると低下しており、改善効果の程度が減少した。しかしながら、この段階においても、結晶品質改善層の効果は持続されていた。この段階における、代表的な位置におけるＰＬ強度を、図１９に破線で示す。
【０３０９】
（実施例１３）
実施例１２と同様にして薄膜結晶成長したウェハーを用意し、この段階で、得られた薄膜結晶層の品質を確認するために、ＰＬ強度の測定を行った。この段階（薄膜結晶成長段階）における代表的な位置でのＰＬ強度を、図２０に太い実線で示す。なお、ＰＬ積分強度は、サファイア基板と薄膜結晶層界面における干渉ピークを含んで測定した。
【０３１０】
次に、薄膜結晶層の上に、プラズマＣＶＤ法を用いて０．１６μｍの厚みのＳｉＯxＮy膜を成膜した。ＳｉＯxＮy膜の成膜条件は、基板加熱温度２５０℃、ＳｉＨ4流量７ｓｃｃｍ、ＮＨ3流量１３ｓｃｃｍ、Ｎ2Ｏ流量４０ｓｃｃｍ、Ｎ2流量１００ｓｃｃｍにおいて、圧力１５０Ｐａ、ＲＦパワー２５０Ｗとした。
【０３１１】
ＳｉＯxＮy膜の成膜後にＰＬ測定を実施したところ、ウェハー面内の平均ＰＬ積分強度は薄膜結晶成長段階と比較して１．２９倍と上昇した。この段階（マスク成膜段階）における、代表的な位置におけるＰＬ強度を、図２０に細い実線で示す。よって、第一エッチング工程のためのエッチングマスクとなるＳｉＯxＮy膜を成膜することによって、薄膜結晶層の結晶品質改善に効果があることが確認された。
【０３１２】
分光エリプソメータによって、ＳｉＯxＮy膜の屈折率を測定したところ、４０５ｎｍの波長において、１．４７であり、６３３ｎｍの波長においては、１．４６であった。
【０３１３】
次に、実施例１１と同様にして、ＳｉＯxＮy膜上にフォトリソグラフィー工程を実施してレジストパターンを形成した。その後、露出したＳｉＯxＮy膜の部分を、フッ酸およびフッ化アンモニウムの混合液を用いて除去した。次いで、レジストパターンをアセトンにより全て除去した。
【０３１４】
この段階（マスク除去段階）で、ＳｉＯxＮy膜の除去部分の１点においてＰＬ強度を測定したところ、薄膜結晶成長段階のほぼ同じ位置のＰＬ強度と比較して１．２１倍であり、マスク成膜段階でのＰＬ強度と比較すると低下しており、改善効果の程度が減少した。しかしながら、この段階においても、結晶品質改善層の効果は持続されていた。この段階における、代表的な位置におけるＰＬ強度を、図２０に破線で示す。
【０３１５】
（比較例１）
比較例１では、絶縁膜に反射機能を持たせた。具体的には、絶縁膜を、薄膜結晶層側から絶縁膜に垂直入射した光の反射率を５２％とすべく、電子ビーム蒸着法による膜厚６７．６ｎｍのＳｉＯｘからなる第一層と、電子ビーム蒸着法による膜厚４２．６ｎｍのＴｉＯ2からなる第二層との多層膜で形成した。絶縁膜の最上層としてのＳｉＮxは形成しなかった。ＴｉＯ2の成膜条件は、基板加熱温度２５０℃、加速電圧６ｋＶで、成膜開始時真空度が１．５×１０−２ＰａとなるようにＯ２を導入した。続いて成膜したＳｉＯｘの成膜条件は、基板加熱温度２５０℃、加速電圧６ｋＶ、成膜開始時真空度が２．０×１０−２ＰａとなるようにＯ２を導入した。それ以外の構成および作製工程は実施例１と同様として発光素子を作製した。
【０３１６】
完成した発光素子は、初期特性として、３５０ｍＡ電流注入時に全放射束が１８３ｍＷであって、発光波長のピークは４０３ｎｍであった。
【０３１７】
さらに、完成した発光素子を用いて、実施例１と同様にして白色光を発する発光源を作製した。得られた発光源について、実施例１と同じ条件で高温高湿寿命試験を実施した。その結果、１０００時間後の白色光の光束は試験開始直後の光束に対して３０％も低減し、急速な光束の低減が見られた。
【０３１８】
（比較例２）
絶縁膜を、薄膜結晶層側から絶縁膜に垂直入射した光の反射率を１８％とすべく、プラズマＣＶＤ法によるＳｉＯｘからなる膜厚１３５ｎｍの単層膜で形成したこと、および絶縁膜の最上層としてのＳｉＮxを形成しなかったこと以外は、実施例１と同様にして発光素子を作製した。ＳｉＯxの成膜条件は、基板加熱温度４００℃、ＳｉＨ4流量９ｓｃｃｍ、Ｎ2Ｏ流量１８０ｓｃｃｍ、において、圧力２００Ｐａ、ＲＦパワー３００Ｗとした。
【０３１９】
完成した発光素子は、初期特性として、３５０ｍＡ電流注入時に全放射束が１８２ｍＷであって、発光波長のピークは４００ｎｍであった。
【０３２０】
さらに、完成した発光素子を用いて、実施例１と同様にして白色光を発する発光源を作製した。得られた発光源について、実施例１と同じ条件で高温高湿寿命試験を実施した。その結果、１０００時間後の白色光の光束は試験開始直後の光束に対して２６％も低減し、急速な光束の低減が見られた。
【０３２１】
（比較例３）
比較例３では、以下のようにして絶縁膜を形成した以外は実施例１と同様にして発光素子を作製した。
【０３２２】
まず、反応性スパッタ法によって、ＳｉＮｘからなる第一層を１０ｎｍの膜厚で形成した。成膜条件は、基板加熱温度２００℃、Ａｒ流量１０ｓｃｃｍ、Ｎ２流量５ｓｃｃｍ、圧力０．３２Ｐａ、ＲＦパワー３００Ｗとした。第一層の形成後、その上にプラズマＣＶＤ法によって、ＳｉＯｘからなる第二層を薄膜結晶層側から絶縁膜に垂直入射した光の反射率を０．７％とすべく、６５ｎｍの膜厚で形成した。ＳｉＯxの成膜条件は、基板加熱温度４００℃、ＳｉＨ4流量９ｓｃｃｍ、Ｎ2Ｏ流量１８０ｓｃｃｍ、において、圧力２００Ｐａ、ＲＦパワー３００Ｗとした。また、絶縁膜の最上層としてのＳｉＮxは形成しなかった。
【０３２３】
完成した発光素子は、初期特性として、３５０ｍＡ電流注入時に全放射束が１８２ｍＷであって、発光波長のピークは４００ｎｍであった。
【０３２４】
さらに、完成した発光素子を用いて、実施例１と同様にして白色光を発する発光源を作製した。得られた発光源について、実施例１と同じ条件で高温高湿寿命試験を実施した。その結果、１０００時間後の白色光の光束は試験開始直後の光束に対して２１％も低減し、急速な光束の低減が見られた。
【０３２５】
（比較例４）
比較例４では、エッチングマスクとして薄膜結晶層上に形成したＳｉＮx膜をバッファフッ酸により全て除去した工程までは、実施例８と同様とした。比較例４においても、実施例８と同様、薄膜結晶成長後にＰＬ強度の測定を行なった。
【０３２６】
ＳｉＮx膜の除去後、薄膜結晶層の上に、ウェハー全面にプラズマＣＶＤ法によりＳｉＯｘ膜を１３５ｎｍの膜厚で成膜した。ＳｉＯx膜の成膜条件は、基板加熱温度４００℃、ＳｉＨ4流量９ｓｃｃｍ、Ｎ2Ｏ流量１８０ｓｃｃｍ、において、圧力２００Ｐａ、ＲＦパワー３００Ｗとした。これは、比較例２における、絶縁膜をウェハー全面に成膜したことに相当する。
【０３２７】
ここで、前工程において所定部分をＲＩＥ法を用いてＳＦ6プラズマにより除去し、ＰＬ強度を測定したのとほぼ同じ位置のＰＬ強度を測定したところ、薄膜結晶成長後のほぼ同じ位置のＰＬ強度と比較して１．２９倍となり、実施例８と比較して結晶品質改善効果が劣っていた。
【０３２８】
（比較例５）
エッチングマスクとして薄膜結晶層上に形成したＳｉＮx膜をバッファフッ酸により全て除去した工程までは、実施例８と同様とした。比較例５においても、実施例８と同様、薄膜結晶成長後にＰＬ強度の測定を行なった。
【０３２９】
ＳｉＮx膜の除去後、ウェハー全面に反応性スパッタ法を用いて、薄膜結晶層の上に、基板加熱温度２００℃、Ａｒ流量１０ｓｃｃｍ、Ｎ２流量５ｓｃｃｍ、圧力０．３２Ｐａ、ＲＦパワー３００Ｗの成膜条件において、ＳｉＮx膜を１０ｎｍの膜厚で成膜した。これは、比較例３における、絶縁膜の第一層をウェハー全面に成膜したことに相当する。
【０３３０】
ここで、前工程において所定部分をＲＩＥ法を用いてＳＦ6プラズマにより除去し、ＰＬ強度を測定したのとほぼ同じ位置のＰＬ強度を測定したところ、薄膜結晶成長後のほぼ同じ位置のＰＬ積分強度と比較して１．１１倍となり、実施例８と比較して結晶品質改善効果が劣っていた。
【０３３１】
（比較例６）
発光波長（中心波長）のピークを４６５ｎｍに変更した以外は実施例１と同様に薄膜結晶成長したウェハーを用意し、この段階で、得られた薄膜結晶層の品質を確認する為に、ＰＬ強度の測定を行った。ここで、用いた光の励起波長は３２５ｎｍで、励起密度は０．７ｍＷ／ｃｍ2とした。
【０３３２】
次に反応性スパッタ法を用いて、薄膜結晶層の上に、基板加熱温度２００℃、Ａｒ流量１０ｓｃｃｍ、Ｎ２流量５ｓｃｃｍ、圧力０．３２Ｐａ、ＲＦパワー３００Ｗの成膜条件において、ＳｉＮx膜を０．３３μｍの膜厚で成膜した。
【０３３３】
成膜後にＰＬ強度を測定したところ、ウェハー面内の平均ＰＬ積分強度は薄膜結晶成長後と比較して０．８２倍となり、ＰＬ積分強度は低下した。またこの段階で、実施例８と同様にして、ＳｉＮx膜の水素原子の濃度および屈折率を測定した。測定の結果、水素原子の濃度は３．６×１０20ａｔｏｍｓ／ｃｍ3であり、実施例８において測定したプラズマＣＶＤ法により成膜されたＳｉＮxの水素原子の濃度と比較して１桁程度低かった。また、屈折率は、４０５ｎｍの波長において、２．０７、６３３ｎｍの波長において、２．０２であり、プラズマＣＶＤ法によって成膜されたＳｉＮx膜と比較して大きな差がみられた。
【０３３４】
次に、ＳｉＮx膜上にフォトリソグラフィー工程を実施してレジストパターンを形成した。その後、露出したＳｉＮx膜の部分を、バッファフッ酸を用いて除去した。次いでレジストパターンをアセトンにより全て除去した。
【０３３５】
ここで、ＳｉＮx膜の除去部分の１点においてＰＬ強度を測定したところ、薄膜結晶成長後のほぼ同じ位置のＰＬ強度と比較して０．７２倍と低下した。
【０３３６】
続いて、残ったＳｉＮx膜をバッファフッ酸により全て除去し、ウェハー全面にプラズマＣＶＤ法によりＳｉＯx膜を５０ｎｍの膜厚で成膜した。成膜条件は、基板加熱温度４００℃、ＳｉＨ4流量９ｓｃｃｍ、Ｎ2Ｏ流量１８０ｓｃｃｍ、において、圧力２００Ｐａ、ＲＦパワー３００Ｗの条件とした。
【０３３７】
ここで、前工程において所定部分をバッファフッ酸を用いて除去しＰＬ強度を測定したのとほぼ同じ位置のＰＬ強度を測定したところ、薄膜結晶成長後のほぼ同じ位置のＰＬ強度と比較して０．６５倍となり、著しい低下が見られた。
【図面の簡単な説明】
【０３３８】
【図１】本発明の一実施形態による発光素子の断面図である。
【図１−１】本発明の発光素子の他の形態の断面図である。
【図１−２】本発明の発光素子の他の形態の断面図である。
【図１−３】本発明の発光素子の他の形態の断面図である。
【図２】図１に示す発光素子の一部分を詳細に示した断面図である。
【図３】図１に示す発光素子の製造方法の一例を説明する断面図である。
【図４】図１に示す発光素子の製造方法の一例を説明する断面図である。
【図５】図１に示す発光素子の製造方法の一例を説明する断面図である。
【図６】図１に示す発光素子の製造方法の一例を説明する断面図である。
【図７】図１に示す発光素子の製造方法の一例を説明する断面図である。
【図８】図１に示す発光素子の製造方法の一例を説明する断面図である。
【図９】薄膜結晶層上に、プラズマＣＶＤ法によって、ＳｉＮxを３０ｎｍ成膜した上にＳｉＯxを成膜した際の、ＳｉＯxの膜厚と反射率の関係を示すグラフである。
【図１０】実施例１で製造した発光素子の断面図である。
【図１１】実施例１における絶縁膜の反射率とＳｉＯｘの膜厚との関係を示すグラフである。
【図１２】実施例２における絶縁膜の反射率とＳｉＯｘの膜厚との関係を示すグラフである。
【図１３】実施例３における絶縁膜の反射率とＳｉＯｘの膜厚との関係を示すグラフである。
【図１４】実施例４における絶縁膜の反射率とＭｇＦ2の膜厚との関係を示すグラフである。
【図１５】実施例５における絶縁膜の反射率とＳｉＯｘの膜厚との関係を示すグラフである。
【図１６】実施例６における絶縁膜の反射率とＳｉＯｘの膜厚との関係を示すグラフである。
【図１７】実施例８における、各工程での、薄膜結晶層のＰＬ強度と波長との関係を示すグラフである。
【図１８】実施例１１における、各工程での、薄膜結晶層のＰＬ強度と波長との関係を示すグラフである。
【図１９】実施例１２における、各工程での、薄膜結晶層のＰＬ強度と波長との関係を示すグラフである。
【図２０】実施例１３における、各工程での、薄膜結晶層のＰＬ強度と波長との関係を示すグラフである。
【図２１】本発明の他の実施形態による発光素子の断面図である。
【図２２】本発明の他の形態による発光素子の断面図である。
【符号の説明】
【０３３９】
１０    発光素子
２１    基板
２２    バッファ層
２４    第一導電型クラッド層
２５    活性層構造
２６    第二導電型クラッド層
２７    第二導電型側電極
２８    第一導電型側電極
４０    サブマウント
【図１】
2009135466.tif 000003
【図１−１】
2009135466.tif 000004
【図１−２】
2009135466.tif 000005
【図１−３】
2009135466.tif 000006
【図２】
2009135466.tif 000007
【図３】
2009135466.tif 000008
【図４】
2009135466.tif 000009
【図５】
2009135466.tif 000010
【図６】
2009135466.tif 000011
【図７】
2009135466.tif 000012
【図８】
2009135466.tif 000013
【図９】
2009135466.tif 000014
【図１０】
2009135466.tif 000015
【図１１】
2009135466.tif 000016
【図１２】
2009135466.tif 000017
【図１３】
2009135466.tif 000018
【図１４】
2009135466.tif 000019
【図１５】
2009135466.tif 000020
【図１６】
2009135466.tif 000021
【図１７】
2009135466.tif 000022
【図１８】
2009135466.tif 000023
【図１９】
2009135466.tif 000024
【図２０】
2009135466.tif 000025
【図２１】
2009135466.tif 000026
【図２２】
2009135466.tif 000027